(57)【要約】【課題】乾燥性、印刷物の画像品質、及び、印刷物の耐擦過性に優れ、更に分散安定性及び吐出安定性にも優れた、Ｃ．Ｉ．ピグメントレッド１８５を含む水性インクジェットインキを提供することにある。また、プラスチック基材等の非浸透性基材に対しても、上記特性に加え、密着性や色再現性にも優れた印刷物が得られる、Ｃ．Ｉ．ピグメントレッド１８５を含む水性インクジェットインキを提供することにある。【解決手段】Ｃ．Ｉ．ピグメントレッド１８５、酸価が１〜８０ｍｇＫＯＨ／ｇであるバインダー樹脂（ａ−１）、界面活性剤、及び、水溶性有機溶剤を含有し、１気圧下における沸点が２４０℃以上である水溶性有機溶剤の含有量が、前記インクジェットインキ全量に対し８質量％以下である、インクジェットインキである。【選択図】なし【特許請求の範囲】
【請求項１】
着色剤、バインダー樹脂（Ａ）、界面活性剤、及び、水溶性有機溶剤を含有する水性イ
ンクジェットインキであって、
前記着色剤が、Ｃ．Ｉ．ピグメントレッド１８５を含み、
前記バインダー樹脂（Ａ）が、酸価が１〜８０ｍｇＫＯＨ／ｇであるバインダー樹脂（
ａ−１）を含み、
１気圧下における沸点が２４０℃以上である水溶性有機溶剤の含有量が、前記インクジ
ェットインキ全量に対し８質量％以下である、水性インクジェットインキ。
【請求項２】
前記バインダー樹脂（ａ−１）が、アクリル樹脂、スチレンアクリル樹脂、ウレタン樹
脂、ウレタン・アクリル複合樹脂、及び、オレフィン樹脂からなる群から選択される少な
くとも１種である、請求項１に記載の水性インクジェットインキ。
【請求項３】
前記水溶性有機溶剤が、炭素数２〜５のアルカンジオールを含有する、請求項１または
２に記載の水性インクジェットインキ。
【請求項４】
前記界面活性剤が、ＨＬＢ値が０〜５である界面活性剤を含有する、請求項１〜３いず
れかに記載の水性インクジェットインキ。
【請求項５】
前記界面活性剤が、ＨＬＢ値が６〜１８である界面活性剤を含有する、請求項１〜４い
ずれかに記載の水性インクジェットインキ。
【請求項６】
鎖状アミド系溶剤、環状アミド系溶剤、及び、環状カルバメート系溶剤の配合量の総量
が、水性インクジェットインキ全量に対して３質量％以下である、請求項１〜５いずれか
に記載の水性インクジェットインキ。
【請求項７】
２５℃におけるｐＫａ値が２以下、または、１０以上である含窒素化合物（ただし、鎖
状アミド系溶剤、環状アミド系溶剤、及び、環状カルバメート系溶剤は除く）の含有量の
総量が、前記インクジェットインキ全量に対し１質量％以下である、請求項１〜６いずれ
かに記載の水性インクジェットインキ。
【請求項８】
請求項１〜７いずれかに記載の水性インクジェットインキを、インクジェットヘッドか
ら吐出して、非浸透性基材に付与する、インクジェット印刷物の製造方法。
【発明の詳細な説明】
【技術分野】
【０００１】
本発明は、着色剤として、Ｃ．Ｉ．ピグメントレッド１８５を含む水性インクジェット
インキ、及び前記水性インクジェットインキを用いるインクジェット印刷物の製造方法に
関する。
【背景技術】
【０００２】
印刷の小ロット化やニーズの多様化に伴い、デジタル印刷方式の普及が急速に進んでい
る。デジタル印刷方式では、版を必要としないことから、小ロット対応、コストの削減、
印刷装置の小型化が実現可能である。
【０００３】
デジタル印刷方式の一種であるインクジェット印刷方式とは、記録媒体に対してインク
ジェットヘッドからインキの微小液滴を飛翔及び着弾させて、前記記録媒体上に画像や文
字（以下総称して「印刷物」ともいう）を形成する方式である。他のデジタル印刷方式と
比べて、印刷装置のサイズ及びコスト、印刷時のランニングコスト、フルカラー化の容易
性など面で優れており、近年では産業印刷用途においても利用が進んでいる。
【０００４】
インクジェット印刷方式に使用されるインキとしては、油系、溶剤系、活性エネルギー
線硬化系、水系など多岐に渡る。これまで、産業印刷用途では、溶剤系や活性エネルギー
線硬化系のインキが使用されてきた。しかし近年の、環境や人に対する有害性への配慮・
対応といった点から、水系インキの需要が高まっている。
【０００５】
また近年では、インクジェット印刷方式の用途拡大の要望の中で、産業印刷用途に加え
て、紙器、ラベル、包装フィルムといったパッケージ用途への展開が求められている。そ
の場合、コート紙やアート紙のような低浸透性の基材、及び、ポリプロピレンフィルムや
ポリエチレンテレフタレート（ＰＥＴ）フィルムのような非浸透性の基材に対して、色再
現性や画像品質が高く、実使用に耐えられる特性を有する印刷物の形成が要求されること
になる。
【０００６】
特にパッケージ用途では、販売促進用デザイン、企業のコーポレートカラー、新興国の
ナショナルカラー等として、レッド色の色再現性が求められることが多い。一般にレッド
色は、イエロー色とマゼンタ色との重ね合わせによって形成されるが、レッド領域の色再
現性を更に高めるために、オレンジ色やレッド色の特色インキを設定する試みが行われて
きた（特許文献１〜３参照）。
【０００７】
しかしながら特色インキの採用は、印刷装置のサイズやコストを低減する観点からすれ
ば好ましい方策とはいえない。従って、プロセスカラーであるイエロー、シアン、マゼン
タの３色で、いかに色再現性を高めるかが非常に重要となる。
【０００８】
一般に、インキに使用される着色剤として、染料及び顔料が知られているが、パッケー
ジ用途において求められる特性を考慮すると、印刷物の耐光性や耐湿性などに優れる顔料
が好適に選択される。また、顔料にも様々な種類があり、その中の一種に、発色性、耐光
性、耐薬品性等のバランスに優れた顔料であるベンズイミダゾロン顔料がある。更に、プ
ロセスカラーであるマゼンタ色を呈するベンズイミダゾロン顔料も種々知られており、そ
の一種であるＣ．Ｉ．ピグメントレッド１８５は、これまでにもインクジェットインキ用
途において、しばしば検討されている（特許文献４〜５参照）。
【０００９】
例えば特許文献４には、擬１次元結晶性カラー有機顔料であるＣ．Ｉ．ピグメントレッ
ド１８５を含み、更に、水溶性有機溶剤、界面活性剤、水溶性樹脂を含む、水系のインク
ジェットインキが開示されている。しかしながら前記特許文献４において、好適に使用で
きるとされている水溶性樹脂の酸価は９０〜１３０である。本発明者らが、市販されてい
るＣ．Ｉ．ピグメントレッド１８５と、酸価９０程度の樹脂とを併用した水系のインクジ
ェットインキを作製し評価したところ、分散安定性に劣ってしまうことが判明した。分散
安定性を付与するには、特許文献４記載のように、Ｃ．Ｉ．ピグメントレッド１８５を擬
１次元結晶化する必要があると考えられるが、設備やコストなど製造上の負荷が大きく、
好ましい方法とはいえない。加えて、実施例に記載されているインク組成物には、沸点が
高い水溶性有機溶剤である、テトラプロピレングリコールやトリエチレングリコールモノ
ブチルエーテルが、総量として１０質量％含まれていることから、パッケージ用途で使用
される、低浸透性の基材や非浸透性の基材に印刷した場合、乾燥性、画像品質や耐擦過性
に劣った印刷物となってしまうことが容易に予想される。
【００１０】
また特許文献５には、Ｃ．Ｉ．ピグメントレッド１８５と、Ｃ．Ｉ．ピグメントレッド
１２２とが、アニオン性基含有樹脂で被覆された顔料分散液、及び、前記顔料分散液を含
む水性記録液（インクジェットインキ）が開示されている。しかしながら前記特許文献５
内には、水性インクジェットインキや、前記水性インクジェットインキによって形成され
る印刷物の特性を向上させるために、Ｃ．Ｉ．ピグメントレッド１８５と好適に組み合わ
せられる材料に関する記載は存在しない。また実施例に記載されている水性記録液にはバ
インダー樹脂が含まれていないうえ、トリエチレングリコールモノブチルエーテルが、１
０質量％含まれており、上記特許文献４の実施例記載のインク組成物と同様、低浸透性の
基材や非浸透性の基材に印刷した場合、乾燥性、画像品質や耐擦過性に劣った印刷物とな
る恐れが高い。
【先行技術文献】
【特許文献】
【００１１】
【特許文献１】特開２００４−２７６３９７号公報
【特許文献２】特開２０１５−１９９８４９号公報
【特許文献３】国際公開第２０１７／６１５０７号
【特許文献４】特開２００３−１２９８２号公報
【特許文献５】特開２００６−５７０４４号公報
【発明の概要】
【発明が解決しようとする課題】
【００１２】
本発明は、上記課題を解決すべくなされたものであって、その目的は、乾燥性、印刷物
の画像品質、及び、印刷物の耐性（耐擦過性）に優れ、更に分散安定性及び吐出安定性に
も優れた、Ｃ．Ｉ．ピグメントレッド１８５を含む水性インクジェットインキを提供する
ことにある。また本発明の更なる目的は、プラスチック基材等の非浸透性基材に対しても
、上記特性に加え、密着性や色再現性にも優れた印刷物が得られる、Ｃ．Ｉ．ピグメント
レッド１８５を含む水性インクジェットインキを提供することにある。
【課題を解決するための手段】
【００１３】
本発明者らが、上記の課題を解決すべく鋭意研究を重ねた結果、特定の酸価を有するバ
インダー樹脂と、界面活性剤と、水溶性有機溶剤と、Ｃ．Ｉ．ピグメントレッド１８５と
を併用し、更に、特定の沸点を有する水溶性有機溶剤の含有量を限定することで、上記の
課題を解決できることを見出し、本発明を完成させた。
【００１４】
すなわち本発明は、着色剤、バインダー樹脂（Ａ）、界面活性剤、及び、水溶性有機溶
剤を含有する水性インクジェットインキであって、
前記着色剤が、Ｃ．Ｉ．ピグメントレッド１８５を含み、
前記バインダー樹脂（Ａ）が、酸価が１〜８０ｍｇＫＯＨ／ｇであるバインダー樹脂（
ａ−１）を含み、
１気圧下における沸点が２４０℃以上である水溶性有機溶剤の含有量が、前記インクジ
ェットインキ全量に対し８質量％以下である、水性インクジェットインキに関する。
【００１５】
また本発明は、前記バインダー樹脂（ａ−１）が、アクリル樹脂、スチレンアクリル樹
脂、ウレタン樹脂、ウレタン・アクリル複合樹脂、及び、オレフィン樹脂からなる群から
選択される少なくとも１種である、上記水性インクジェットインキに関する。
【００１６】
また本発明は、前記水溶性有機溶剤が、炭素数２〜５のアルカンジオールを含有する、
上記水性インクジェットインキに関する。
【００１７】
また本発明は、前記界面活性剤が、ＨＬＢ値が０〜５である界面活性剤を含有する、上
記水性インクジェットインキに関する。
【００１８】
また本発明は、前記界面活性剤が、ＨＬＢ値が６〜１８である界面活性剤を含有する、
上記水性インクジェットインキに関する。
【００１９】
また本発明は、鎖状アミド系溶剤、環状アミド系溶剤、及び、環状カルバメート系溶剤
の配合量の総量が、水性インクジェットインキ全量に対して３質量％以下である、上記水
性インクジェットインキに関する。
【００２０】
また本発明は、２５℃におけるｐＫａ値が２以下、または、１０以上である含窒素化合
物（ただし、鎖状アミド系溶剤、環状アミド系溶剤、及び、環状カルバメート系溶剤は除
く）の含有量の総量が、前記インクジェットインキ全量に対し１質量％以下である、上記
水性インクジェットインキに関する。
【００２１】
また本発明は、上記水性インクジェットインキを、インクジェットヘッドから吐出して
、非浸透性基材に付与する、インクジェット印刷物の製造方法に関する。
【発明の効果】
【００２２】
本発明により、乾燥性、印刷物の画像品質、及び、印刷物の耐性（耐擦過性）に優れ、
更に分散安定性及び吐出安定性にも優れた、Ｃ．Ｉ．ピグメントレッド１８５を含む水性
インクジェットインキを提供することが可能となった。また、プラスチック基材等の非浸
透性基材に対しても、上記特性に加え、密着性や色再現性にも優れた印刷物が得られる、
Ｃ．Ｉ．ピグメントレッド１８５を含む水性インクジェットインキを提供することが可能
となった。
【発明を実施するための形態】
【００２３】
以下に、好ましい実施の形態を挙げて、本発明の水性インクジェットインキ（以下、単
に「水性インキ」「インキ」ともいう）について説明する。なお、本明細書において「水
性媒体」とは、少なくとも水を含む液体からなる媒体を意味する。
【００２４】
本発明の水性インキに含まれるＣ．Ｉ．ピグメントレッド１８５は、以下の構造を有し
、発色性や耐光性に優れる顔料として知られている。
【００２５】
【化１】
2020105310.tif 000002
【００２６】
上記構造の通り、Ｃ．Ｉ．ピグメントレッド１８５は分子構造中にイソインドリン構造
、アゾ基などを含み、多くの窒素原子や酸素原子を有する。また、ナフトール構造や芳香
環構造も存在するため、水素結合やπ相互作用といった分子間相互作用が非常に強いと考
えられる。
【００２７】
水性インキでは一般に、顔料は分散された状態で水性媒体中に存在する。しかしながら
、Ｃ．Ｉ．ピグメントレッド１８５のように分子間相互作用が強い顔料は、水性インキ中
の微妙なバランスの変化によって、分散状態が破壊されやすい。特にインクジェットイン
キの場合、インクジェットヘッドから安定的に吐出するために、粘度、表面張力、ｐＨ等
の物性値をコントロールする必要があり、使用できる材料が限定されることから、上記バ
ランスの調整は特に難しいものとなる。すなわち、Ｃ．Ｉ．ピグメントレッド１８５を含
む水性インクジェットインキにおいて、好適な分散状態の維持と、インクジェットインキ
としての特性との両立は、当業者にとっての大きな課題といえる。
【００２８】
例えば、記録媒体上での濡れ広がりを確保し、画像品質に優れた印刷物を得るため、水
性インクジェットインキでは揮発性の低い高沸点溶剤が使用されることが多い。しかしな
がら、後述する非浸透性基材等に印刷した場合は、水性インキの液滴が前記記録媒体上に
長時間残存しやすく、前記インキ液滴同士の合一が起きることで、にじみや濃淡ムラが発
生する恐れがある。また、印刷物中に残存する高沸点溶剤によって、印刷物の耐擦過性が
悪化する可能性もある。
【００２９】
上記問題を解決すべく、例えば、揮発性の高い溶剤を併用する、あるいは、揮発性の低
い高沸点溶剤の量を減らすといった方策が考えられる。しかしながら、揮発性の高い溶剤
は一般に、顔料の分散状態を破壊しやすいため、Ｃ．Ｉ．ピグメントレッド１８５のよう
な分子間相互作用が強い顔料との併用は難しい。また、記録媒体上で十分に濡れ広がる前
に乾燥してしまい白抜けの原因となる、インクジェットヘッドのノズル面で乾燥固化して
しまい、吐出曲がりや不吐出が発生する、といった問題も発生しうる。
【００３０】
また、印刷物の耐擦過性向上を目的として、水性インクジェットインキにバインダー樹
脂が添加されることがある。しかしながら、バインダー樹脂中に存在する酸基等が、顔料
中の極性基や前記顔料の分散に寄与する材料と相互作用を起こし、分散状態を破壊する可
能性がある。特に上記の通り、Ｃ．Ｉ．ピグメントレッド１８５は分子構造中に多くの窒
素原子や酸素原子を含むため、分散安定性が悪化する恐れが高い。またバインダー樹脂を
含むインキは、ノズル面で乾燥固化しやすく、吐出安定性も低下しやすい。
【００３１】
そこで本発明者らが鋭意検討した結果、特定の酸価を有するバインダー樹脂と、界面活
性剤と、水溶性有機溶剤とを併用し、更に、特定の沸点を有する水溶性有機溶剤の含有量
を限定することで、分散安定性、吐出安定性、乾燥性、印刷物の画像品質、及び、印刷物
の耐擦過性の全てが両立した水性インクジェットインキとなることを見出した。その理由
は定かではないが、以下が考えられる。
【００３２】
まず本発明の水性インキは、酸価が小さく、インキの主成分である水との親和性が小さ
いバインダー樹脂（ａ−１）を含む。そのため、記録媒体上に水性インキの液滴が着弾し
た後、乾燥する過程で、前記バインダー樹脂（ａ−１）が速やかに気液界面に移動すると
考えられる。また記録媒体上でのインキ液滴の乾燥に伴い、水溶性有機溶剤の存在比率が
高まると、前記バインダー樹脂（ａ−１）が前記水溶性有機溶剤に溶解し、前記気液界面
において局所的な増粘または成膜を引き起こす。その結果、インキ液滴同士のにじみや濃
淡ムラが抑制し、画像品質が向上すると考えられる。
【００３３】
また、バインダー樹脂（ａ−１）が有する酸価を規定し、前記バインダー樹脂（ａ−１
）中の酸基の量を制限することで、Ｃ．Ｉ．ピグメントレッド１８５の分散状態の維持を
図っている。
【００３４】
一方で、酸価が小さいバインダー樹脂（ａ−１）は、いったん成膜すると、水性媒体の
存在下であっても、容易には元の状態に戻らない。印刷物の耐擦過性向上の観点では好適
なことであるが、その一方で、インクジェットヘッドのノズル面でインキが成膜してしま
うと、ノズルの少なくとも一部を閉塞してしまい、しかも成膜前の状態に戻すことが難し
いことから、吐出安定性の悪化を引き起こす恐れがある。そこで本発明では、更に界面活
性剤を併用することで、この問題の解決を図っている。一般に界面活性剤は、分子中に疎
水性基と親水性基とを有している。本発明のインキでは、バインダー樹脂（ａ−１）と界
面活性剤分子中の疎水性基とが、また、水と前記界面活性剤分子中の親水性基とが、それ
ぞれ親和すると考えられるため、インクジェットヘッド内のインキ中では、バインダー樹
脂（ａ−１）が界面活性剤によって保護されたような状態となり、前記バインダー樹脂（
ａ−１）の成膜が抑制されていると考えられる。一方、記録媒体に着弾したインキ液滴中
では、乾燥に伴うインキ中の構成材料の存在比の変化の影響を受け、界面活性剤が、記録
媒体とインキとが形成する固液界面に移動すると考えられる。その結果、記録媒体上でイ
ンキ液滴が速やかに濡れ広がり、上記バインダー樹脂（ａ−１）による増粘または成膜の
効果と相まって、印刷物の画像品質、乾燥性に優れたインキとなると考えられる。
【００３５】
加えて、本発明の水性インクジェットインキでは、１気圧下における沸点が２４０℃以
上である水溶性有機溶剤（以下では「高沸点有機溶剤」ともいう）を含んでも良いが、含
む場合には前記水性インクジェットインキ全量に対し８質量％以下であり、含まないこと
が好ましい。一般に高沸点有機溶剤は、水素結合を形成しうる官能基を多数有する、及び
／または、分子量が大きい化合物である。そのため、高沸点有機溶剤とＣ．Ｉ．ピグメン
トレッド１８５とが水素結合を形成し、また、Ｃ．Ｉ．ピグメントレッド１８５の分散に
寄与する材料が前記高沸点有機溶剤と優先的に相互作用を起こすことで、顔料の分散状態
が破壊される恐れがある。また、高沸点有機溶剤は容易には乾燥しないため、印刷後の印
刷物中に長期間残留し、乾燥性、耐擦過性や、画像品質の悪化につながることも懸念され
る。上記考察に基づき、本発明者が鋭意検討を重ねた結果、１気圧下における沸点が２４
０℃以上である水溶性有機溶剤の量を８質量％以下に制限することで、分散安定性、乾燥
性、印刷物の耐擦過性や画像品質の悪化が防止できることを見出した。
【００３６】
以上のように、Ｃ．Ｉ．ピグメントレッド１８５を含みながらも、分散安定性、吐出安
定性、乾燥性、印刷物の画像品質、及び、印刷物の耐擦過性の全てが両立した水性インク
ジェットインキを得るためには、本発明の構成が不可欠であると考えられる。
【００３７】
続いて以下に本発明の水性インクジェットインキを構成する各成分について説明する。
【００３８】
＜Ｃ．Ｉ．ピグメントレッド１８５＞
本発明の水性インクジェットインキは、着色剤としてＣ．Ｉ．ピグメントレッド１８５
を含む。上記の通り、Ｃ．Ｉ．ピグメントレッド１８５は、発色性や耐光性に優れており
、マゼンタ色を有するインキ及びレッド色を有するインキと併用することで、色再現性に
優れた印刷物が得られる。
【００３９】
色再現性に優れた印刷物を得る観点から、本発明の水性インキ中に含まれるＣ．Ｉ．ピ
グメントレッド１８５の含有量は、前記水性インキ全量に対し０．５〜１０質量％である
ことが好ましく、１〜９質量％であることがより好ましく、２〜８質量％であることが特
に好ましい。
【００４０】
本発明では、色再現性に優れた印刷物を得る観点から、Ｃ．Ｉ．ピグメントレッド１８
５以外の顔料を併用してもよい。
【００４１】
前記Ｃ．Ｉ．ピグメントレッド１８５以外の顔料として、オレンジ顔料、マゼンタ顔料
、バイオレット顔料等が好適に使用でき、レッド領域の色再現性に優れた印刷物が得られ
る点から、マゼンタ顔料及び／またはバイオレット顔料を含むことが特に好適である。な
お、前記Ｃ．Ｉ．ピグメントレッド１８５以外の顔料として、マゼンタ顔料及び／または
バイオレット顔料を使用する場合、その配合量は、Ｃ．Ｉ．ピグメントレッド１８５の配
合量に対して１０〜１００質量％であることが好ましく、２０〜７０質量％であることが
特に好ましい。
【００４２】
Ｃ．Ｉ．ピグメントレッド１８５とともに使用できるオレンジ顔料を例示すると、Ｃ．
Ｉ．ピグメントオレンジ１３、１６、１７、２２、２４、３４、３６、３８、４０、４３
、５１、６０、６２、６４、７１、７２、７３などが挙げられる。中でも、Ｃ．Ｉ．ピグ
メントレッド１８５の分散状態が破壊されにくく、また前記Ｃ．Ｉ．ピグメントレッド１
８５と混合した際の色再現性に優れる点から、Ｃ．Ｉ．ピグメントオレンジ３６、３８、
４３、６０、６２、６４、及び、７２からなる群から選択される１種以上が好ましく使用
できる。
【００４３】
また、Ｃ．Ｉ．ピグメントレッド１８５とともに使用できるマゼンタ有機顔料を例示す
ると、Ｃ．Ｉ．ピグメントレッド５、７、１２、２２、２３、３１、４８（Ｃａ）、４８
（Ｍｎ）、４９、５２、５３、５７（Ｃａ）、５７：１、１１２、１２２、１４６、１４
７、１５０、２０２、２０７、２０９、２３８、２４２、２５４、２５５、２６６、２６
９、２８２などが挙げられる。中でも、Ｃ．Ｉ．ピグメントレッド１８５の分散状態が破
壊されにくく、また前記Ｃ．Ｉ．ピグメントレッド１８５と混合した際の色再現性に優れ
る点から、Ｃ．Ｉ．ピグメントレッド１２２、１５０、２０２、２０９、及び、２８２か
らなる群から選択される１種以上が好ましく使用できる。
【００４４】
また、Ｃ．Ｉ．ピグメントレッド１８５とともに使用できるバイオレット顔料を例示す
ると、Ｃ．Ｉ．ピグメントバイオレット１９、２３、２９、３０、３７、４０、４２、４
３、５０などが挙げられる。中でも、Ｃ．Ｉ．ピグメントレッド１８５の分散状態が破壊
されにくく、また前記Ｃ．Ｉ．ピグメントレッド１８５と混合した際の色再現性に優れる
点から、Ｃ．Ｉ．ピグメントバイオレット１９、２３、３２、及び、４２からなる群から
選択される１種以上が好ましく使用できる。
【００４５】
上記で例示及び選択した顔料の中でも、ベンズイミダゾロン顔料、キナクリドン顔料、
ジオキサジン顔料からなる群より選択される１種以上が好適に選択される。いずれの顔料
も、芳香環構造やＣ．Ｉ．ピグメントレッド１８５と類似した部分構造を有しているため
、Ｃ．Ｉ．ピグメントレッド１８５の分散状態を破壊しにくく、分散安定性に優れた水性
インキが得られるためである。またこれらの顔料は、印刷物の色再現性の観点からも好適
である。
【００４６】
なお上記で例示及び選択した顔料は、単独で使用してもよいし、２種類以上の顔料を併
用してもよい。また、前記２種類以上の顔料は固溶体を形成していてもよく、その場合、
キナクリドン顔料を含む固溶体を使用することが、分散安定性や、印刷物の色再現性向上
の観点から好ましい。本発明において好適に使用できる固溶体の具体例として、Ｃ．Ｉ．
ピグメントレッド１２２とＣ．Ｉ．ピグメントバイオレッド１９とを含む固溶体、Ｃ．Ｉ
．ピグメントレッド２０２とＣ．Ｉ．ピグメントバイオレッド１９とを含む固溶体、Ｃ．
Ｉ．ピグメントレッド２０９とＣ．Ｉ．ピグメントバイオレッド１９とを含む固溶体、Ｃ
．Ｉ．ピグメントレッド２８２とＣ．Ｉ．ピグメントバイオレッド１９とを含む固溶体、
Ｃ．Ｉ．ピグメントレッド１２２とＣ．Ｉ．ピグメントレッド１４６とを含む固溶体、Ｃ
．Ｉ．ピグメントレッド１２２とＣ．Ｉ．ピグメントレッド１５０とを含む固溶体、Ｃ．
Ｉ．ピグメントレッド１２２とＣ．Ｉ．ピグメントレッド２５４とを含む固溶体、Ｃ．Ｉ
．ピグメントレッド１２２とＣ．Ｉ．ピグメントレッド２６９とを含む固溶体などを挙げ
ることができる。
【００４７】
＜顔料分散樹脂＞
Ｃ．Ｉ．ピグメントレッド１８５を含む顔料を水性インクジェットインキ中で安定的に
分散保持する方法として、（１）顔料表面の少なくとも一部を顔料分散樹脂によって被覆
する方法、（２）水溶性及び／または水分散性の界面活性剤を顔料表面に吸着させる方法
、（３）顔料表面に親水性官能基を化学的・物理的に導入し、分散樹脂や界面活性剤なし
でインキ中に分散する方法（自己分散顔料）などを挙げることができる。
【００４８】
本発明の水性インクジェットインキは、上記のうち（１）の方法、すなわち、顔料分散
樹脂を用いる方法が好適に選択される。これは、樹脂を構成する重合性単量体組成や分子
量を選定・検討することにより、顔料に対する顔料分散樹脂の被覆能や前記顔料分散樹脂
の電荷を容易に調整できるため、微細な顔料に対しても分散安定性を付与することが可能
となり、更には吐出安定性、発色性、及び色再現性に優れた印刷物が得られるためである
。
【００４９】
上記顔料分散樹脂の種類は特に限定されず、例えば、アクリル樹脂、スチレンアクリル
樹脂、マレイン酸樹脂、スチレンマレイン酸樹脂、オレフィンマレイン酸樹脂、ウレタン
樹脂、エステル樹脂（多価カルボン酸と多価アルコールとの重縮合体）などを使用するこ
とができるが、これらに限定されない。中でも、材料選択性の大きさや合成の容易さの点
で、アクリル樹脂、スチレンアクリル樹脂、ウレタン樹脂、及び、エステル樹脂からなる
群より選択される１種以上を使用することが好ましい。また、水性インキの分散安定性及
び吐出安定性が良化する観点から、後述するバインダー樹脂（Ａ）と同種の樹脂を使用す
ることが好適である。
【００５０】
上記の顔料分散樹脂は、既知の方法により合成することも、市販品を使用することもで
きる。またその構造についても特に制限なく、例えばランダム構造、ブロック構造、櫛形
構造、星型構造等を有する樹脂が利用できる。更に、顔料分散樹脂として、水溶性樹脂を
選択してもよいし、水不溶性樹脂を選択してもよい。なお「水不溶性樹脂」とは、対象と
なる顔料分散樹脂の、２５℃・１質量％水混合液が、肉眼で見て透明でないものを指す。
【００５１】
本発明において、顔料分散樹脂として水溶性樹脂を用いる場合、その酸価が５０〜４５
０ｍｇＫＯＨ／ｇであることが好ましく、１００〜４００ｍｇＫＯＨ／ｇであることがよ
り好ましい。特に好ましくは１５０〜３５０ｍｇＫＯＨ／ｇである。酸価を上記の範囲内
とすることで、顔料の分散安定性を保つことが可能でありインクジェットヘッドから安定
して吐出することが可能となる。また、インクジェットヘッド上での吐出安定性を維持す
ることが可能となる。更に顔料分散樹脂の水に対する溶解性が確保できるうえ、顔料分散
樹脂間での相互作用が好適なものとなることで、顔料分散液の粘度を抑えることができる
点からも好ましい。
【００５２】
一方、顔料分散樹脂として水不溶性樹脂を用いる場合、その酸価は０〜１００ｍｇＫＯ
Ｈ／ｇであることが好ましく、５〜９０ｍｇＫＯＨ／ｇであることがより好ましく、１０
〜８０ｍｇＫＯＨ／ｇであることが更に好ましい。酸価が前記範囲内であれば、乾燥性や
耐擦過性に優れた印刷物が得られる。
【００５３】
なお本明細書における樹脂の酸価は既知の装置、例えば京都電子工業社製ＡＴ−６１０
を用いて、電位差滴定法により測定することができる。
【００５４】
本発明の水性インクジェットインキでは、顔料に対する吸着能を向上させ分散安定性を
確保するという観点から、顔料分散樹脂に芳香族基を導入することが好ましい。特に本発
明の場合、Ｃ．Ｉ．ピグメントレッド１８５に含まれる芳香環構造と、顔料分散樹脂中に
含まれる芳香環構造が相互作用することにより、前記Ｃ．Ｉ．ピグメントレッド１８５に
対する顔料分散樹脂の吸着能力が著しく向上する。その結果、顔料の微細分散を実施した
としても、長期に渡って、水性インキの分散安定性、吐出安定性、印刷物の色再現性を確
保することが可能となるためである。なお、芳香族基としては、フェニル基、ナフチル基
、アントリル基、トリル基、キシリル基、メシチル基、アニシル基などが挙げられるが、
これらに限定されない。中でもフェニル基やトリル基が、分散安定性を十分に確保できる
面から好ましい。
【００５５】
Ｃ．Ｉ．ピグメントレッド１８５を含むインキの分散安定性、印刷品質、乾燥性の両立
の観点から、芳香環を含有する単量体の含有量は、顔料分散樹脂全量に対し５〜７５質量
％であることが好ましく、５〜６５質量％であることがより好ましく、１０〜５０質量％
であることが更により好ましい。
【００５６】
また、芳香族基に加えて、顔料分散樹脂に炭素数８〜３６のアルキル基を導入すること
が特に好適である。アルキル基の炭素数を８〜３６とすることにより、顔料分散液の低粘
度化、Ｃ．Ｉ．ピグメントレッド１８５を含むインキの分散安定性の向上、及び、吐出安
定化を実現できるためである。なおアルキル基の炭素数として、より好ましくは炭素数１
０〜３０であり、更に好ましくは炭素数１２〜２４である。またアルキル基は炭素数８〜
３６の範囲であれば、直鎖状及び分岐鎖状のいずれも使用することができるが、直鎖状の
ものが好ましい。直鎖状のアルキル基としてはエチルヘキシル基（Ｃ８）、ラウリル基(
Ｃ１２)、ミリスチル基(Ｃ１４)、セチル基(Ｃ１６)、ステアリル基(Ｃ１８)、アラキル
基(Ｃ２０)、ベヘニル基(Ｃ２２)、リグノセリル基(Ｃ２４)、セロトイル基(Ｃ２６)、モ
ンタニル基(Ｃ２８)、メリッシル基(Ｃ３０)、ドトリアコンタニル基(Ｃ３２)、テトラト
リアコンタニル基(Ｃ３４)、ヘキサトリアコンタニル基(Ｃ３６)などが挙げられる。
【００５７】
炭素数８〜３６のアルキル鎖を含有する単量体の含有量は、顔料分散液の低粘度化と印
刷物の耐擦過性とを両立させる観点から、顔料分散樹脂全量に対し５〜６０質量％である
ことが好ましく、１０〜５５質量％であることがより好ましく、１５〜５０質量％である
ことが特に好ましい。
【００５８】
なお、顔料分散樹脂として水溶性樹脂を用いる場合、水性インキへの溶解度を上げるた
め、樹脂中の酸基が塩基で中和されていることが好ましい。塩基の添加量が過剰かどうか
は、例えば顔料分散樹脂の１０質量％水溶液を作製し、前記水溶液のｐＨを測定すること
により確認することができる。Ｃ．Ｉ．ピグメントレッド１８５を含むインキの分散安定
性を向上させるという観点から、前記水溶液のｐＨが７〜１１であることが好ましく、７
．５〜１０．５であることがより好ましい。
【００５９】
上記の、顔料分散樹脂を中和するための塩基としては、トリエチルアミン、モノエタノ
ールアミン、ジエタノールアミン、Ｎ−メチルジエタノールアミン、ジメチルアミノエタ
ノール、ジエチルアミノエタノール、アミノメチルプロパノールなどの有機アミン系溶剤
、アンモニア水、水酸化リチウム、水酸化ナトリウム、水酸化カリウムなどのアルカリ金
属の水酸化物、炭酸リチウム、炭酸ナトリウム、炭酸水素ナトリウム、炭酸カリウムなど
のアルカリ金属の炭酸塩などを挙げることができるが、これらに限定されない。
【００６０】
顔料分散樹脂として水溶性樹脂を用いる場合、その重量平均分子量は、１，０００〜５
０，０００の範囲であることが好ましく、５，０００〜４０，０００の範囲であることが
より好ましく、１０，０００〜３５，０００の範囲であることが更に好ましく、１５，０
００〜３０，０００の範囲であることが特に好ましい。重量平均分子量が前記範囲である
ことにより、Ｃ．Ｉ．ピグメントレッド１８５が水中で安定的に分散し、また水性インキ
に適用した際の粘度調整などが行いやすい。重量平均分子量が１，０００以上であると、
水性インキ中に添加されている水溶性有機溶剤に対して顔料分散樹脂が溶解しにくくなる
ために、Ｃ．Ｉ．ピグメントレッド１８５に対する顔料分散樹脂の吸着が強まり、分散安
定性が向上する。重量平均分子量が５０，０００以下であると、分散時の粘度が低く抑え
られるとともに、インキの分散安定性やインクジェットヘッドからの吐出安定性が向上し
、長期にわたって安定な印刷が可能になる。
【００６１】
顔料分散樹脂の配合量は、顔料の配合量に対して１〜１００質量％であることが好まし
い。顔料分散樹脂の比率を上記範囲内とすることで、顔料分散液の粘度を抑え、水性イン
クジェットインキの分散安定性・吐出安定性が良化する。顔料と顔料分散樹脂の比率とし
てより好ましくは２〜５０質量％であり、特に好ましくは４〜４５質量％である。
【００６２】
＜分散助剤＞
本発明の水性インクジェットインキでは、Ｃ．Ｉ．ピグメントレッド１８５の分散安定
性及び吐出安定性を著しく向上させるとともに、顔料の微細分散が可能となることで印刷
物の色再現性もまた向上する観点から、上述した分散手法のうち（１）または（２）の方
法を選択する際に、分散助剤を併用してもよい。分散助剤は、顔料に対する、顔料分散樹
脂または界面活性剤の吸着率の向上に寄与する材料である。本発明では、分散助剤として
従来既知の材料を任意に使用でき、特に、色素誘導体と言われる化合物が好適に使用でき
る。色素誘導体とは、有機色素分子内に置換基を導入した化合物であり、前記有機色素と
して、モノアゾ系色素、ジスアゾ系色素、ポリアゾ系色素、アントラキノン系色素、イソ
インドリノン系色素、イソインドリン系色素、キナクリドン系色素、キノフタロン系色素
、ジオキサジン系色素、ジケトピロロピロール系色素、スレン系色素、チオインジゴ系色
素、ナフタロシアニン系色素、フタロシアニン系色素、ペリノン系色素、ペリレン系色素
、ベンズイミダゾロン系色素、金属錯体系色素などが挙げられる。なお上記「色素」は、
顔料及び染料の総称である。
【００６３】
本発明において好適に使用できる色素誘導体として、例えば下記一般式（１）〜（３）
で表される化合物が挙げられる。
【００６４】
一般式（１）：
【化２】
2020105310.tif 000003
【００６５】
一般式（１）中、Ｐはｎ 1 価の有機色素残基であり、ｎ 1 は１以上の整数、Ｚ 1 は
スルホン酸基、またはカルボキシル基を表す。ｎ 1 は１〜５であることが好ましく、よ
り好ましくは１〜３、更に好ましくは１〜２、最も好ましくは１である。また、Ｚ 1 は
スルホン酸基であることが好ましい。
【００６６】
一般式（２）：
【化３】
2020105310.tif 000004
【００６７】
一般式（２）中、Ｐはｎ 2 価の有機色素残基であり、ｎ 2 は１以上の整数、Ｚ 2 は
ＳＯ3-またはＣＯＯ-を、Ｚ 3 は、アルカリ金属カチオン、ＮＨ4+、第１級アンモニウム
カチオン、第２級アンモニウムカチオン、第３級アンモニウムカチオン、または第４級ア
ンモニウムカチオンを表す。ｎ 2 は１〜５であることが好ましく、より好ましくは１〜
３、更に好ましくは１〜２、最も好ましくは１である。
【００６８】
一般式（３）：
【化４】
2020105310.tif 000005
【００６９】
一般式（３）中、Ｐはｎ 3 価の有機色素残基であり、ｎ 3 は１以上の整数、Ｒ 1 は
下記一般式（４）で表される有機基を表す。ｎ 3 は１〜５であることが好ましく、より
好ましくは１〜３、更に好ましくは１〜２、最も好ましくは１である。
【００７０】
一般式（４）：
【化５】
2020105310.tif 000006
【００７１】
一般式（４）中、Ｒ 2 は（ｍ＋１）価の有機残基を示し、ｍは１以上の整数、Ｒ 3 は
水素原子、ハロゲン原子、または炭素数１〜１０のアルキル基を表す。Ｒ 2 は炭素数１
〜１０のアルキレン基が好ましく、より好ましくは炭素数１〜５のアルキレン基である。
またＲ 3 は全て水素原子であることが好ましい。
【００７２】
なお、上記一般式（１）〜（３）において、有機色素残基（Ｐ）の構造は、必ずしもＣ
．Ｉ．ピグメントレッド１８５の構造と一致する必要はないが、少なくとも、前記Ｃ．Ｉ
．ピグメントレッド１８５の部分構造を有している、すなわち、前記有機色素残基（Ｐ）
が、モノアゾ系色素残基、または、ベンズイミダゾロン系色素残基であることが好ましい
。これにより、Ｃ．Ｉ．ピグメントレッド１８５と吸着しやすくなり、分散安定性向上の
効果が発現しやすくなる。
【００７３】
また、上記一般式（４）で表される色素誘導体を使用する場合、芳香環構造を有する顔
料分散樹脂と併用すると、Ｃ．Ｉ．ピグメントレッド１８５を微細化することが可能とな
り、且つ粒度分布を狭くすることができる。その結果、水性インキ内に含まれる粗大粒子
の量が著しく少なくなることから、インクジェットヘッドからの吐出安定性の向上や、分
散安定性の向上が実現できる。また、色再現性等に優れた印刷物を得ることが可能となる
。
【００７４】
本発明で分散助剤を使用する場合、その配合量は、Ｃ．Ｉ．ピグメントレッド１８５の
配合量に対して０．１〜１０質量％とすることが好ましく、０．５〜５質量％とすること
が特に好ましい。０．１質量％以上とすることで、Ｃ．Ｉ．ピグメントレッド１８５に対
する添加比率が十分な量となり、分散安定性、吐出安定性や印刷物の色再現性が向上する
。また１０質量％以下とすることで、顔料微細化が必要以上に進むことがなくなるため、
分散安定性が向上するとともに、印刷物の耐光性の悪化を防止できる。
【００７５】
＜バインダー樹脂（Ａ）＞
本発明の水性インクジェットインキでは、印刷物の耐擦過性向上のため、バインダー樹
脂（Ａ）を用いる。なお、前記バインダー樹脂（Ａ）として２種類以上の樹脂を併用して
もよいが、その場合、前記２種類以上の樹脂のうち少なくとも１種類は、後述するバイン
ダー樹脂（ａ−１）である。
【００７６】
本明細書における「バインダー樹脂」とは、印刷物の層（印刷層、インキ層）を記録媒
体に結着させるために使用される樹脂である。後述するように、本発明のインキは顔料分
散樹脂を含んでもよいが、前記顔料分散樹脂とバインダー樹脂とは、顔料に対する吸着率
によって区別される。すなわち、顔料に対する吸着率が、配合量全量に対し５０質量％以
上である樹脂を顔料分散樹脂、５０質量％未満である樹脂をバインダー樹脂と判断する。
【００７７】
なお、水性インキ中に存在する樹脂が、本明細書におけるバインダー樹脂であるかどう
かを確認する方法として、顔料に対する吸着率を測定する方法がある。例えば、必要に応
じて水で希釈した水性インキに遠心分離処理を施し（例えば、３０，０００ｒｐｍで４時
間）、顔料と上澄み液とに分離する。そして、前記上澄み液に含まれる固形分を測定した
とき、前記固形分が、水性インキ中に含まれる樹脂全量に対して５０質量％よりも大きけ
れば、前記樹脂をバインダー樹脂であると判断する。
【００７８】
水性インキ用のバインダー樹脂の形態として、一般に水溶性樹脂と樹脂微粒子とが知ら
れており、本発明ではどちらかを選択して用いてもよいし、両者を組み合わせて使用して
もよい。例えば樹脂微粒子は、水溶性樹脂と比較して高分子量であり、印刷物の耐擦過性
を高めることができるうえ、印刷物の画像品質にも優れる。また、バインダー樹脂として
水溶性樹脂を使用した水性インクジェットインキは、吐出安定性に優れる。なお本明細書
において「水溶性樹脂」とは、上述した水不溶性樹脂ではないもの、すなわち、対象とな
る樹脂の２５℃・１質量％水混合液が、肉眼で見て透明であるものを指す。
【００７９】
上記の通り、本発明のインクジェットインキは、バインダー樹脂（Ａ）として、酸価が
１〜８０ｍｇＫＯＨ／ｇであるバインダー樹脂（ａ−１）を含む。また、Ｃ．Ｉ．ピグメ
ントレッド１８５の分散安定性を確保し、更に、速やかに気液界面に移動することで画像
品質に優れた印刷物が得られるという観点から、３〜６０ｍｇＫＯＨ／ｇであることが好
ましく、特に好ましくは５〜４０ｍｇＫＯＨ／ｇである。なおバインダー樹脂（ａ−１）
の酸価は、上記顔料分散樹脂の酸価と同様に測定することができる。
【００８０】
本発明で用いられるバインダー樹脂（Ａ）の種類としてアクリル樹脂、スチレンアクリ
ル樹脂、ウレタン樹脂、ウレタン・アクリル複合樹脂、スチレンブタジエン樹脂、塩化ビ
ニル樹脂、スチレンマレイン酸樹脂、エステル樹脂、オレフィン樹脂等が挙げられる。中
でも、分散安定性及び吐出安定性に優れたインキが得られるという観点から、バインダー
樹脂（ａ−１）が、アクリル樹脂、スチレンアクリル樹脂、ウレタン樹脂、ウレタン・ア
クリル複合樹脂、及びオレフィン樹脂からなる群から選択される１種以上の樹脂を使用す
ることが好ましい。また一般に、ウレタン樹脂、ウレタン・アクリル複合樹脂、オレフィ
ン樹脂はガラス転移温度が低いため、プラスチック基材を始めとした非浸透性基材に対す
る密着性や画像品質の観点から、好適に選択される。
【００８１】
バインダー樹脂（Ａ）のガラス転移温度は、要求される特性に応じて、例えば以下のよ
うに選択できる。具体的には、吐出安定性や印刷物の耐擦過性を向上させ、乾燥性や耐ブ
ロッキング（印刷後の記録媒体を重ねた際、印刷層が別の記録媒体に貼りつく現象）性に
も優れたインキを得るためには、前記ガラス転移温度は６０〜１４０℃であることが好ま
しく、７０〜１３５℃であることがより好ましく、８０〜１３０℃であることが特に好ま
しい。
【００８２】
一方で、本発明のインキを、プラスチック基材を始めとした非浸透性基材に対して使用
する場合は、画像品質や密着性の観点から、ウレタン樹脂、ウレタン・アクリル複合樹脂
、及びオレフィン樹脂からなる群から選択される１種以上の樹脂、並びに／あるいは、ガ
ラス転移温度が−１２０〜４５℃（好ましくは−８０〜２５℃であり、より好ましくは−
６０〜１５℃である）であるアクリル樹脂、及びスチレンアクリル樹脂からなる群から選
択される１種以上の樹脂を用いることが好ましい。
【００８３】
ガラス転移温度は、ＤＳＣ（示差走査熱量計）を用いて測定した値であり、例えば以下
のように測定できる。樹脂を乾固したサンプル約２ｍｇをアルミニウムパン上で秤量し、
該アルミニウムパンを試験容器としてＤＳＣ測定装置（例えば、島津製作所社製ＤＳＣ−
６０Ｐｌｕｓ）内のホルダーにセットする。そして５℃／分の昇温条件にて測定を行い、
得られたＤＳＣチャートから読み取ったベースラインシフトの温度を、本明細書における
ガラス転移温度とする。
【００８４】
更に、プラスチック基材に対する密着性、印刷物の耐擦過性、及び、耐ブロッキング性
の観点から、バインダー樹脂（ａ−１）として、オレフィン樹脂と、アクリル樹脂、スチ
レンアクリル樹脂、ウレタン樹脂、及びウレタン・アクリル複合樹脂から選択される１種
以上の樹脂とを含むことが好適である。
【００８５】
バインダー樹脂（Ａ）は、既知の方法により合成することも、市販品を使用することも
できる。またその構造についても特に制限なく、例えばランダム構造、ブロック構造、櫛
形構造、星型構造等を有する樹脂が利用できる。
【００８６】
本発明におけるバインダー樹脂（ａ−１）として水溶性樹脂を使用する場合、その重量
平均分子量は、インクジェットノズルからの吐出安定性を確保し、様々な記録媒体に対し
て、優れた密着性や耐擦過性を有する印刷物が得られるという観点から、５，０００〜５
０，０００であることが好ましく、８，０００〜４５，０００であることがより好ましく
、１０，０００〜４０，０００であることが更に好ましい。
【００８７】
本発明におけるバインダー樹脂（ａ−１）の重量平均分子量は、常法によって測定でき
る。例えば、東ソー社製ＴＳＫｇｅｌカラムと、ＲＩ検出器とを装備したＧＰＣ測定装置
（東ソー社製ＨＬＣ−８１２０ＧＰＣ）を用い、展開溶媒にＴＨＦを用いて測定したポリ
スチレン換算値を、本明細書における重量平均分子量とする。
【００８８】
インキ全量に対するバインダー樹脂（Ａ）の含有量は、固形分換算で１〜１５質量％で
あることが好ましく、２〜１２質量％であることがより好ましく、４〜１０質量％である
ことが更に好ましい。バインダー樹脂（Ａ）の量を上記範囲内とすることで、分散安定性
や吐出安定性が低下することなく、印刷物の耐擦過性、乾燥性、更には画像品質に優れた
インキを得ることができる。
【００８９】
また、分散安定性や吐出安定性に優れ、更にはプラスチック基材に対する密着性や画像
品質にも優れるインキが得られるという観点から、バインダー樹脂（ａ−１）の含有量は
、バインダー樹脂（Ａ）全量に対し２０〜１００質量％であることが好ましく、より好ま
しくは３５〜１００質量％であり、特に好ましくは５０〜１００質量％である。
【００９０】
＜界面活性剤＞
本発明では、バインダー樹脂（ａ−１）と組み合わせて使用することで、吐出安定性、
印刷物の画像品質、及び、乾燥性に優れた水性インクジェットインキが得られるという観
点から、界面活性剤を１種以上含む。一般に界面活性剤として、アセチレンジオール系、
アセチレンアルコール系、シロキサン系、アクリル系、フッ素系、ポリオキシアルキレン
系等、用途に合わせて様々なものが知られているが、本発明の水性インクジェットインキ
は、アセチレンジオール系及び／またはシロキサン系の界面活性剤を含むことが好ましく
、シロキサン系の界面活性剤を含むことが特に好ましい。アセチレンジオール系界面活性
剤及びシロキサン系界面活性剤は、記録媒体に着弾した後の水性インキ液滴中で、前記液
滴中に存在するＣ．Ｉ．ピグメントレッド１８５の影響を受けることなく、速やかに界面
に配向すると考えられる。その結果、非浸透性基材上であっても水性インキの濡れ性の向
上、及び、前記インキ液滴の速やかな平滑化が実現でき、乾燥性の向上に加え、液滴同士
のにじみや濃淡ムラが少ない、画像品質に優れた印刷物を得ることが可能となる。またシ
ロキサン系界面活性剤を使用した場合、上記に加えて、印刷物の耐擦過性もまた向上する
。特に本発明では、詳細は不明ながら、上記特性の向上に加え、吐出安定性にも優れた水
性インキが得られることから、アセチレンジオール系界面活性剤と、シロキサン系界面活
性剤とを併用することが好適である。
【００９１】
本発明で用いられるアセチレンジオール系界面活性剤として、例えば、２，４，７，９
−テトラメチル−５−デシン−４，７−ジオール、２，５，８，１１−テトラメチル−６
−ドデシン−５，８−ジオール、ヘキサデカ−８−イン−７，１０−ジオール、６，９−
ジメチル−テトラデカ−７−イン−６，９−ジオール、７，１０−ジメチルヘキサデカ−
８−イン−７，１０−ジオール、及び、そのエチレンオキサイド及び／またはプロピレン
オキサイド付加物が挙げられるがこれらに限定されるものではない。
【００９２】
また本発明で好適に使用できるシロキサン系界面活性剤として、例えば、１個以上のエ
チレンオキサイド基及び／または１個以上のプロピレンオキサイド基を、ポリジメチルシ
ロキサン鎖の側鎖及び／または両末端に有するシロキサン系界面活性剤が挙げられる。具
体的には、東レ・ダウコーニング社製の８０３２ＡＤＤＩＴＩＶＥ、ＦＺ−２１０４、Ｆ
Ｚ−２１２０、ＦＺ−２１２２、ＦＺ−２１６２、ＦＺ−２１６４、ＦＺ−２１６６、Ｆ
Ｚ−２４０４、ＦＺ−７００１、ＦＺ−７００２、ＦＺ−７００６、Ｌ−７００１、Ｌ−
７００２、ＳＦ８４２７、ＳＦ８４２８、ＳＨ３７４８、ＳＨ３７４９、ＳＨ３７７１Ｍ
、ＳＨ３７７２Ｍ、ＳＨ３７７３Ｍ、ＳＨ３７７５Ｍ、ＳＨ８４００、ビックケミー社製
のＢＹＫ−３３１、ＢＹＫ−３３３、ＢＹＫ−３４５、ＢＹＫ−３４６、ＢＹＫ−３４７
、ＢＹＫ−３４８、ＢＹＫ−３４９、ＢＹＫ−ＵＶ３５００、ＢＹＫ−ＵＶ３５１０、Ｂ
ＹＫ−ＵＶ３５３０、ＢＹＫ−ＵＶ３５７０、エボニック社製のＴＥＧＯＷｅｔ２５０、
ＴＥＧＯＷｅｔ２６０、ＴＥＧＯＷｅｔ２７０、ＴＥＧＯＷｅｔ２８０、ＴＥＧＯＧｌｉ
ｄｅ４１０、ＴＥＧＯＧｌｉｄｅ４３２、ＴＥＧＯＧｌｉｄｅ４３５、ＴＥＧＯＧｌｉｄ
ｅ４４０、ＴＥＧＯＧｌｉｄｅ４５０、信越化学工業社製のＫＦ−３５１Ａ、ＫＦ−３５
２Ａ、ＫＦ−３５３、ＫＦ−３５４Ｌ、ＫＦ−３５５Ａ、ＫＦ−６１５Ａ、ＫＦ−６４０
、ＫＦ−６４２、ＫＦ−６４３、ＫＦ−６４４、ＫＦ−９４５、ＫＦ−６０１１、ＫＦ−
６０１２、ＫＦ−６０１５、ＫＦ−６０１７、ＫＦ−６０２０、ＫＦ−６２０４、Ｘ−２
２−４５１５、日信化学工業社のシルフェイスＳＡＧシリーズ等が挙げられる。
【００９３】
また本発明で好適に使用できるポリオキシアルキレン系界面活性剤として、例えば、下
記一般式（１）で表される化合物が挙げられる。
【００９４】
一般式（１）：
Ｒ−Ｏ−（ＥＯ）ｍ−（ＰＯ）ｎ−Ｈ
【００９５】
上記一般式（１）において、Ｒは、炭素数８〜２２であるアルキル基、炭素数８〜２２
であるアルケニル基、炭素数８〜２２であるアルキルカルボニル基、または、炭素数８〜
２２であるアルケニルカルボニル基を表す。なお上記Ｒは、分岐構造であってもよい。ま
た、ＥＯはエチレンオキサイド基を、ＰＯはプロピレンオキサイド基を表す。ｍはＥＯの
平均付加モル数を示し、２〜５０の数であり、ｎはＰＯの平均付加モル数を示し、０〜５
０の数である。なおｎが０でない場合、（ＥＯ）ｍと（ＰＯ）ｎの付加順序は問わず、付
加はブロックでもランダムでもよい。
【００９６】
本発明で使用される界面活性剤は、分子中で疎水性基と親水性基とに分かれて存在して
いることが好適である。そのため、上記に例示した界面活性剤の中でも、親水性であるエ
チレンオキサイド基を有しているものが特に好適に選択される。
【００９７】
また、バインダー樹脂（ａ−１）との親和性を高め、分散安定性及び吐出安定性に優れ
たインキが得られるとともに、にじみや濃淡ムラのない画像品質に優れた印刷物が得られ
るという観点から、ＨＬＢ値が０〜５である界面活性剤を使用することが好適であり、前
記ＨＬＢ値が０〜４である界面活性剤を含むことが特に好適である。
【００９８】
特に、分散安定性や吐出安定性に加え、プラスチック基材等の非浸透性基材上で、イン
キ液滴同士のにじみや濃淡ムラの少ない、優れた画像品質を有する印刷物が得られる観点
から、ＨＬＢ値が０〜５（好ましくは０〜４）である界面活性剤と、ＨＬＢ値が６〜１８
（好ましくは７〜１８、特に好ましくは８〜１６）である界面活性剤とを併用することが
好ましい。
【００９９】
なお、ＨＬＢ（Ｈｙｄｒｏｐｈｉｌｅ−Ｌｉｐｏｐｈｉｌｅ Ｂａｌａｎｃｅ）値とは
、材料の親水・疎水性を表すパラメータの一つであり、小さいほど疎水性が高く、大きい
ほど親水性が高いことを表す。化学構造からＨＬＢ値を算出する方法は種々知られており
、また実測する方法も様々知られているが、本発明では、アセチレンジオール系界面活性
剤やポリオキシアルキレン系界面活性剤のように、化合物の構造が明確に分かる場合は、
グリフィン法を用いてＨＬＢ値の算出を行う。なおグリフィン法とは、対象の材料の分子
構造と分子量を用いて、下記式（２）を用いてＨＬＢ値を算出する方法である。
【０１００】
式（２）：
ＨＬＢ値＝２０×（親水性部分の分子量の総和）÷（材料の分子量）
【０１０１】
一方、シロキサン系界面活性剤のように、構造不明の化合物が含まれる場合は、例えば
「界面活性剤便覧」（西一郎ら編、産業図書株式会社、１９６０年）のｐ．３２４に記載
されている以下方法によって、界面活性剤のＨＬＢ値を実験的に求めることができる。具
体的には、界面活性剤０．５ｇをエタノール５ｍＬに溶解させたのち、前記溶解液を２５
℃下で攪拌しながら、２質量％フェノール水溶液で滴定し、液が混濁したところを終点と
する。終点までに要した前記フェノール水溶液の量をＡ（ｍＬ）としたとき、下記式（３
）によってＨＬＢ値が算出できる。
【０１０２】
式（３）：
ＨＬＢ値＝０．８９×Ａ＋１．１１
【０１０３】
本発明のインクジェットインキにおける界面活性剤（Ｂ）の含有量は、インキ全量に対
して０．２〜４質量％であることが好ましい。より好ましくは０．５〜２質量％である。
【０１０４】
＜水溶性有機溶剤＞
本発明の水性インクジェットインキは、水溶性有機溶剤を含む。本発明では、水溶性有
機溶剤として、アルコール系溶剤、グリコールエーテル系溶剤、ポリアルキレングリコー
ル系溶剤等を好適に使用できる。なお本明細書における「水溶性有機溶剤」とは、２５℃
・１気圧下において、水に対する溶解度が５ｇ／１００ｇＨ 2 Ｏ以上であり、かつ、液
体であるものを指す。また、後述するｐＨ調整剤のうち、前記条件を満たすものは、水溶
性有機溶剤にも含めるものとする。
【０１０５】
なお上記の通り、本発明の水性インクジェットインキは、１気圧下における沸点が２４
０℃以上である水溶性有機溶剤の含有量が、水性インクジェットインキ全量に対し８質量
％以下である（０質量％であってもよい）。特に、プラスチック基材等の非浸透性基材に
対して、優れた乾燥性、画像品質、耐擦過性を有する印刷物を得るという観点から、１気
圧下における沸点が２４０℃以上である水溶性有機溶剤の含有量は５質量％以下である（
０質量％であってもよい）ことがより好ましく、２質量％以下である（０質量％であって
もよい）ことが更に好ましく、１質量％以下である（０質量％であってもよい）ことが特
に好ましい。
【０１０６】
なお、１気圧下での沸点は、ＤＳＣ（示差走査熱量分析）などの熱分析装置を用いるこ
とで測定できる。
【０１０７】
１気圧下における沸点が２４０℃以上である水溶性有機溶剤を例示すると、グリセリン
、３−メチル−１，５−ペンタンジオール、１，６−ヘキサンジオール、トリエチレング
リコールモノメチルエーテル、トリエチレングリコールモノブチルエーテル、テトラエチ
レングリコールジメチルエーテル、ジエチレングリコール、トリエチレングリコール、ト
リプロピレングリコール、テトラプロピレングリコール、２−ピロリドン、ε−カプロラ
クトン、ポリエチレングリコール２００、ポリエチレングリコール４００、ポリエチレン
グリコール６００等が挙げられる。
【０１０８】
本発明で用いられる水溶性有機溶剤は、１気圧下における沸点の加重平均値が１００〜
２３５℃であることが好ましく、１２０〜２１０℃であることが更に好ましく、１２０〜
１９５℃であることが特に好ましい。また、プラスチック基材等の非浸透性基材に対する
画像品質を考慮すれば、１２０〜１８０℃であることが特に好適である。水溶性有機溶剤
の１気圧下における沸点の加重平均値が１００℃以上であれば、インクジェットヘッドか
らの吐出安定性が良化する。また加重平均値が２３５℃以下であれば、記録媒体上で乾燥
不良を起こすことなく、また残存した水溶性有機溶剤によって、水性インキ液滴同士のに
じみ等を引き起こすことがなくなり画像品質が良化するうえ、プラスチック基材を始めと
した非浸透性基材に対する密着性や、印刷物の耐擦過性も向上する。なお、上記沸点の加
重平均値の算出には、上記の１気圧下での沸点が２４０℃以上である水溶性有機溶剤も含
めるものとする。また、上記１気圧下における沸点の加重平均値は、それぞれの水溶性有
機溶剤について算出した、１気圧下での沸点と、水溶性有機溶剤全量に対する質量割合と
の乗算値を、足し合わせることで得られる値である。
【０１０９】
また、水溶性有機溶剤の沸点の加重平均値を上記範囲に収める観点から、１気圧下にお
ける沸点が１００〜２２０℃である水溶性有機溶剤の配合量が、インキ中の水溶性有機溶
剤全量に対して５０質量％以上であることが好ましく、７０質量％以上であることがより
好ましく、８５質量％以上であることが特に好ましい。
【０１１０】
本発明で好適に用いられる水溶性有機溶剤を例示すると、
１価アルコール系溶剤として、エタノール、１−プロパノール、イソプロパノール、１
−ブタノール、２−ブタノール、３−ブタノール、イソブタノール、３−メトキシ−１−
ブタノール、３−メトキシ−３−メチル−１−ブタノール等が、
２価アルコール系溶剤（ジオール系溶剤）として、エチレングリコール、１，２−プロ
パンジオール（プロピレングリコール）、１，３−プロパンジオール、１，２−ブタンジ
オール、１，３−ブタンジオール、１，４−ブタンジオール、２，３−ブタンジオール、
１，２−ペンタンジオール、１，３−ペンタンジオール、１，２−ヘキサンジオール、２
−メチル−１，３−プロパンジオール、２，２−ジメチル−１，３−プロパンジオール、
３−メチル−１，３−ブタンジオール等が、
３価以上のアルコール系溶剤（ポリオール系溶剤）として、１，２，４−ブタントリオ
ール、ジグリセリン等が、
グリコールエーテル系溶剤として、エチレングリコールモノエチルエーテル、エチレン
グリコールモノブチルエーテル、ジエチレングリコールモノメチルエーテル、ジエチレン
グリコールモノエチルエーテル、ジエチレングリコールモノプロピルエーテル、ジエチレ
ングリコールモノブチルエーテル、ジエチレングリコールモノペンチルエーテル、ジエチ
レングリコールモノヘキシルエーテル、ジエチレングリコールモノイソプロピルエーテル
、ジエチレングリコールモノイソブチルエーテル、トリエチレングリコールモノエチルエ
ーテル、トリエチレングリコールモノプロピルエーテル、トリエチレングリコールモノブ
チルエーテル、テトラエチレングリコールモノメチルエーテル、ジプロピレングリコール
モノメチルエーテル、ジエチレングリコールジメチルエーテル、トリエチレングリコール
ジメチルエーテル、ジエチレングリコールジエチルエーテル、ジエチレングリコールメチ
ルブチルエーテル、トリエチレングリコールメチルブチルエーテル、トリエチレングリコ
ールジエチルエーテル、テトラエチレングリコールジエチルエーテル、ジエチレングリコ
ールメチルエチルエーテル、トリエチレングリコールメチルエチルエーテル、テトラエチ
レングリコールメチルエチルエーテル、テトラエチレングリコールブチルメチルエーテル
、プロピレングリコールモノメチルエーテル、ジプロピレングリコールモノプロピルエー
テル、ジプロピレングリコールモノブチルエーテル、トリプロピレングリコールモノメチ
ルエーテル、プロピレングリコールジメチルエーテル、トリプロピレングリコールジメチ
ルエーテル等が、
ポリアルキレングリコール系溶剤として、ジプロピレングリコール等が、
鎖状アミド系溶剤として、Ｎ，Ｎ−ジメチルホルムアミド、Ｎ，Ｎ−ジメチル−β−メ
トキシプロピオンアミド、Ｎ，Ｎ−ジメチル−β−エトキシプロピオンアミド、Ｎ，Ｎ−
ジメチル−β−ブトキシプロピオンアミド、Ｎ，Ｎ−ジメチル−β−ペントキシプロピオ
ンアミド、Ｎ，Ｎ−ジメチル−β−ヘキソキシプロピオンアミド、Ｎ，Ｎ−ジメチル−β
−ヘプトキシプロピオンアミド、Ｎ，Ｎ−ジメチル−β−２−エチルヘキソキシプロピオ
ンアミド、Ｎ，Ｎ−ジメチル−β−オクトキシプロピオンアミド、Ｎ，Ｎ−ジエチル−β
−ブトキシプロピオンアミド、Ｎ，Ｎ−ジエチル−β−ペントキシプロピオンアミド、Ｎ
，Ｎ−ジエチル−β−ヘキソキシプロピオンアミド、Ｎ，Ｎ−ジエチル−β−ヘプトキシ
プロピオンアミド、Ｎ，Ｎ−ジエチル−β−オクトキシプロピオンアミド等が、
環状アミド系溶剤として、Ｎ−メチルピロリドン、Ｎ−エチルピロリドン等が、
環状カルバメート系溶剤として、３−メチル−２−オキサゾリジノン、３−エチル−２
−オキサゾリジノン等が、
それぞれ挙げられるが、これらに限定されない。
【０１１１】
本発明で用いられる水溶性有機溶剤は、画像品質及び乾燥性に優れる印刷物が得られ、
バインダー樹脂（ａ−１）や界面活性剤との相溶性に優れ、更には、前記水溶性有機溶剤
自体の粘度が低く吐出安定性にも優れた水性インキが得られるという観点から、水酸基を
１個または２個有する水溶性有機溶剤が好適に選択される。中でも、詳細は不明ながら、
Ｃ．Ｉ．ピグメントレッド１８５の分散安定性に悪影響を及ぼしにくいという観点から、
水酸基を２個有する水溶性有機溶剤、すなわち、ジオール系溶剤が特に好適に選択される
。
【０１１２】
またジオール系溶剤の中でも、少なくとも炭素数２〜５のアルカンジオールを１種以上
使用することが好ましく、より好ましくは炭素数３〜４のアルカンジオールであり、特に
好ましくは炭素数３のアルカンジオールである。
【０１１３】
本発明で用いられる水溶性有機溶剤の含有量は、インクジェットインキ全量に対し１〜
３０質量％であることが好ましい。またインクジェットヘッド上で吐出安定性を確保し、
非浸透性機材であっても優れた密着性、乾燥性、画像品質を有する印刷物が得られるとい
う観点から、３〜２７質量％以下であることがより好ましく、５〜２５質量％以下である
ことが特に好ましい。
【０１１４】
＜水＞
本発明の水性インクジェットインキに含まれる水は、種々のイオンを含有する一般の水
ではなく、イオン交換水（脱イオン水）を使用するのが好ましい。またその含有量は、イ
ンキ全質量中２０〜９０質量％の範囲であることが好ましい。
【０１１５】
＜その他の成分＞
本発明の水性インクジェットインキは、上記の成分の他に、必要に応じて所望の物性値
を持つインキとするためにｐＨ調整剤を添加することができる。ｐＨ調整剤として利用で
きる化合物として、例えば、
アルカノールアミンとして、トリエチルアミン、モノエタノールアミン、ジエタノール
アミン、Ｎ−メチルジエタノールアミン、ジメチルアミノエタノール、ジエチルアミノエ
タノール、アミノメチルプロパノールなどが、
その他の含窒素化合物として、アンモニア水、モノエチルアミン、ジエチルアミン、ト
リエチルアミン、シクロヘキシルアミン、ベンジルアミン、尿素、ピペリジンなどが、
アルカリ金属の水酸化物として、水酸化リチウム、水酸化ナトリウム、水酸化カリウム
などが、
アルカリ金属の炭酸塩として、炭酸リチウム、炭酸ナトリウム、炭酸水素ナトリウム、
炭酸カリウムなどが、
酸性化合物として、塩酸、硫酸、酢酸、クエン酸、マレイン酸、無水マレイン酸、コハ
ク酸、酒石酸、リンゴ酸、リン酸、ホウ酸、フマル酸、マロン酸、アスコルビン酸、グル
タミン酸などが、
それぞれ挙げられるが、これらに限定されない。上記のｐＨ調整剤は単独で用いてもよい
し、２種以上を併用してもよい。
【０１１６】
ｐＨ調整剤の配合量は、水性インクジェットインキ全量に対し０．０１〜５質量％であ
ることが好ましく、０．１〜３質量％であることがより好ましく、０．２〜１．５質量％
であることが最も好ましい。
【０１１７】
また本発明の水性インクジェットインキは、上記の成分の他に、所望の物性値を持つイ
ンキとするために、消泡剤、防腐剤、赤外線吸収剤、紫外線吸収剤などの添加剤を必要に
応じて適宜に添加することができる。これらの添加剤の添加量は、インキの全質量に対し
て、０．０１〜１０質量％が好適である。
【０１１８】
なお、本発明の水性インクジェットインキは重合性単量体を実質的に含まないことが好
ましい。
【０１１９】
＜含窒素化合物のｐＫａ値＞
上記の通り、本発明の水性インクジェットインキには、水溶性有機溶剤及び／またはｐ
Ｈ調整剤として、含窒素化合物が使用できる。一方で、使用する含窒素化合物によっては
、Ｃ．Ｉ．ピグメントレッド１８５の分散安定性や吐出安定性に悪影響を及ぼす可能性が
あることから、本発明においては、その量を制限することが好適である。
【０１２０】
具体的には、鎖状アミド系溶剤、環状アミド系溶剤、環状カルバメート系溶剤の配合量
の総量を、水性インクジェットインキ全量に対して３質量％以下（０質量％であってもよ
い）とすることが好ましく、１質量％以下（０質量％であってもよい）とすることが更に
好ましい。詳細な理由は不明ながら、これらの化合物を大量に配合すると、分散安定性や
吐出安定性が悪化する傾向がある。
【０１２１】
また、前記以外の化合物であっても、２５℃におけるｐＫａ値が２以下（好ましくは、
前記ｐＫａ値が４以下）、または、１０以上（好ましくは、前記ｐＫａ値が９．５以上）
である含窒素化合物は、その配合量の総量を、水性インクジェットインキ全量に対して３
質量％以下（０質量％であってもよい）とすることが好ましく、１質量％以下（０質量％
であってもよい）とすることが特に好ましい。これらの化合物は酸性または塩基性が強く
、やはり分散安定性や吐出安定性に悪影響を及ぼす恐れがあるためである。
【０１２２】
なお、本発明のｐＫａ値は既知の方法、例えば電位差滴定法によって測定できる。また
、２５℃におけるｐＫａ値が２以下である含窒素化合物の例として、尿素（ｐＫａ値＝０
．２）が挙げられ、また、２５℃におけるｐＫａ値が１０以上である含窒素化合物の例と
して、シクロヘキシルアミン（ｐＫａ値＝１０．６）、モノエチルアミン（ｐＫａ値＝１
０．７）、ジエチルアミン（ｐＫａ値＝１１．０）、トリエチルアミン（ｐＫａ値＝１０
．７）、ピペリジン（ｐＫａ値＝１１．２）が挙げられる。
【０１２３】
＜水性インクジェットインキの製造方法＞
上記したような成分からなる本発明の水性インクジェットインキは、既知の方法によっ
て製造できる。特に、分散安定性及び吐出安定性に優れたインキが得られる点から、Ｃ．
Ｉ．ピグメントレッド１８５を含む顔料分散液をあらかじめ製造したのち、前記顔料分散
液、バインダー樹脂（ａ−１）、界面活性剤等を混合する、という製造方法が好適に選択
される。以下に本発明の水性インクジェットインキの製造方法の例を説明するが、上記の
通り、前記製造方法は以下に限定されるものではない。
【０１２４】
（１）顔料分散液の製造
（１−１）水溶性の顔料分散樹脂を用いて分散処理する方法
顔料分散樹脂として水溶性樹脂を用いる場合、前記顔料分散樹脂と水と、必要に応じて
水溶性有機溶剤とを混合・攪拌し、顔料分散樹脂水溶液を作製する。前記顔料分散樹脂水
溶液に、Ｃ．Ｉ．ピグメントレッド１８５を添加し、混合・攪拌（プレミキシング）した
後、分散機を用いて分散処理を行う。その後、必要に応じて遠心分離、濾過や、固形分の
調整を行い、顔料分散液を得る。
【０１２５】
（１−２）水不溶性の顔料分散樹脂を用いて分散処理する方法
また、水不溶性樹脂である顔料分散樹脂により被覆された、Ｃ．Ｉ．ピグメントレッド
１８５の分散液を製造する場合、あらかじめ、メチルエチルケトンなどの有機溶媒に顔料
分散樹脂を溶解させ、必要に応じて前記顔料分散樹脂を中和した、顔料分散樹脂溶液を作
製する。前記顔料分散樹脂溶液に、Ｃ．Ｉ．ピグメントレッド１８５と、水とを添加し、
混合・攪拌（プレミキシング）した後、分散機を用いて分散処理を行う。その後、減圧蒸
留により前記有機溶媒を留去し、必要に応じて、遠心分離、濾過や、固形分の調整を行い
、顔料分散液を得る。
【０１２６】
上記方法（１−１）及び（１−２）において、Ｃ．Ｉ．ピグメントレッド１８５の分散
処理の際に使用される分散機は、一般に使用される分散機ならいかなるものでもよいが、
例えば、ボールミル、ロールミル、サンドミル、ビーズミル及びナノマイザーなどが挙げ
られる。上記の中でもビーズミルが好ましく使用され、具体的にはスーパーミル、サンド
グラインダー、アジテータミル、グレンミル、ダイノーミル、パールミル及びコボルミル
などの商品名で市販されている。
【０１２７】
上記方法（１−１）及び（１−２）において、顔料分散液の粒度分布を制御する方法と
して、上記に挙げた分散機の粉砕メディアのサイズを調整すること、粉砕メディアの材質
を変更すること、粉砕メディアの充填率を大きくすること、攪拌部材（アジテータ）の形
状を変更すること、分散処理時間を長くすること、分散処理後フィルターや遠心分離機な
どで分級すること、及びこれらの手法の組み合わせが挙げられる。顔料を好適な粒度範囲
に収めるためには、上記分散機の粉砕メディアの直径を０．１〜３ｍｍとすることが好ま
しい。また粉砕メディアの材質として、ガラス、ジルコン、ジルコニア、チタニアが好ま
しく用いられる。
【０１２８】
（１−３）顔料分散樹脂を用いて摩砕混練処理する方法
更に本発明では、以下に示す、摩砕混練処理による方法も好適に利用できる。Ｃ．Ｉ．
ピグメントレッド１８５、顔料分散樹脂、水溶性有機溶剤、無機塩を、混練機により混練
したのち、得られた混合物に水を添加し、混合・攪拌する。そして、遠心分離、濾過、洗
浄によって、無機塩、及び、必要に応じて水溶性有機溶剤を除去し、更に固形分の調整を
行い、顔料分散液を得る。
【０１２９】
上記方法（１−３）において使用される混練機は、一般に使用される分散機ならいかな
るものでもよいが、高粘度の混合物が混練でき、微細な顔料を含む顔料分散液となること
で、画像品質や色再現性に優れる印刷物が得られる点から、ニーダーまたはトリミックス
が好ましく使用される。なお、混練時の温度を調整することで、得られる顔料分散液の粒
度分布を制御することができる。
【０１３０】
また前記無機塩としては、塩化ナトリウム、塩化バリウム、塩化カリウム、硫酸ナトリ
ウム、硫酸カリウム等が好適に使用できる。
【０１３１】
（２）水性インクジェットインキの調製
上記で得られた顔料分散液に、バインダー樹脂（ａ−１）、界面活性剤、水溶性有機溶
剤、水、及び必要に応じて上記で挙げたｐＨ調整剤やその他の添加剤を加え、攪拌・混合
する。なお、必要に応じて前記混合物を４０〜１００℃の範囲で加熱しながら攪拌・混合
してもよい。
【０１３２】
（３）粗大粒子の除去
上記混合物に含まれる粗大粒子を、濾過分離、遠心分離などの手法により除去し、水性
インクジェットインキとする。濾過分離の方法としては、既知の方法を適宜用いることが
できるが、フィルターを使用する場合、その開孔径は、好ましくは０．３〜５μｍ、より
好ましくは０．５〜３μｍである。また濾過を行う際は、フィルターは単独種を用いても
、複数種を併用してもよい。
【０１３３】
＜水性インクジェットインキの特性＞
本発明の水性インクジェットインキは、２５℃における粘度を３〜２０ｍＰａ・ｓに調
整することが好ましい。この粘度領域であれば、通常の４〜１０ＫＨｚの周波数を有する
ヘッドから１０〜７０ＫＨｚの高周波数のヘッドにおいて、安定した吐出特性を示す。特
に、２５℃における粘度を４〜１０ｍＰａ・ｓとすることで、６００ｄｐｉ以上の設計解
像度を有するインクジェットヘッドに対して用いても、安定的に吐出させることができる
。なお、上記粘度は常法により測定することができる。具体的にはＥ型粘度計（東機産業
社製ＴＶＥ２５Ｌ型粘度計）を用い、インキ１ｍＬを使用して測定することができる。
【０１３４】
また、安定的に吐出できる水性インクジェットインキにするとともに、画像品質に優れ
た印刷物が得られる点から、本発明の水性インクジェットインキは、２５℃における静的
表面張力が１８〜３５ｍＮ／ｍであることが好ましく、２０〜３２ｍＮ／ｍであることが
特に好ましい。なお、静的表面張力は２５℃の環境下において、Ｗｉｌｈｅｌｍｙ法によ
り測定された表面張力を指し、例えば協和界面科学社製ＣＢＶＰ−Ｚを用い、白金プレー
トを使用して測定できる。
【０１３５】
更に、記録媒体に着弾した後、速やかに界面活性剤が配向し、記録媒体上で好適な濡れ
性を得ることで優れた画像品質を得るという観点から、本発明のインクジェットインキは
、最大泡圧法による、１０ミリ秒における動的表面張力が２６〜３６ｍＮ／ｍであること
が好ましく、より好ましくは２８〜３６ｍＮ／ｍであり、特に好ましくは３０〜３６ｍＮ
／ｍである。なお、本明細書における動的表面張力は、例えばＫｒｕｓｓ社製バブルプレ
ッシャー動的表面張力計ＢＰ１００を用いて、２５℃環境下で測定できる。
【０１３６】
本発明の水性インクジェットインキは、優れた発色性を有する印刷物を得るために、顔
料の平均二次粒子径（Ｄ５０）を４０〜５００ｎｍとすることが好ましく、より好ましく
は５０〜４００ｎｍであり、特に好ましくは６０〜３００ｎｍである。平均二次粒子径を
上記好適な範囲内に収めるためには、上記のように顔料分散処理工程を制御すればよい。
なお、顔料の平均二次粒子径（Ｄ５０）とは、粒度分布測定機（例えばマイクロトラック
・ベル社製マイクロトラックＵＰＡＥＸ−１５０）を用い、動的光散乱法によって測定さ
れるメジアン径を表す。
【０１３７】
＜水性インクジェットインキのセット＞
本発明の水性インクジェットインキは単色で使用してもよいが、用途に合わせて複数の
色を組み合わせた水性インクジェットインキのセットとして使用することもできる。中で
も、イエローインキ及び／またはマゼンタインキと組み合わせて使用することで、特にレ
ッド領域の色再現性に優れた印刷物を得ることができる。また、ブラックインキを追加す
ることで黒色感を向上させ、文字などの視認性を上げることができる。更に、白色以外の
記録媒体へ印刷を行う際には、ホワイトインキを併用することで鮮明な画像を得ることが
できる。
【０１３８】
＜インキ−前処理液セット＞
本発明の水性インクジェットインキは、凝集剤を含む前処理液と組み合わせ、インキ−
前処理液セットの形態で使用することもできる。凝集剤を含む前処理液を記録媒体上に付
与することで、水性インクジェットインキ中に含まれる固体成分を意図的に凝集させる層
（インキ凝集層）を形成することができる。そして前記インキ凝集層上に水性インクジェ
ットインキを着弾させることで、インキ液滴間のにじみや色ムラを防止し、印刷物の画像
品質を著しく向上させることができる。更に、前処理液に使用する材料によっては、印刷
物の密着性、耐擦過性、耐ブロッキング性もまた向上できる。
【０１３９】
本明細書における「凝集剤」とは、水性インクジェットインキに含まれる、顔料や樹脂
微粒子の分散状態を破壊し凝集させる、及び／または、水溶性樹脂を不溶化し前記水性イ
ンクジェットインキを増粘させることができる成分を意味する。本発明の水性インクジェ
ットインキと組み合わせる前処理液に使用する凝集剤としては、画像品質を著しく向上で
きる観点から、金属塩及びカチオン性高分子化合物から選ばれる１種以上を含むことが好
ましい。中でも、優れた画像品質を得るという観点から、前記凝集剤として金属塩を使用
することが好ましく、Ｃａ 2+ 、Ｍｇ 2+ 、Ｚｎ 2+ 、Ａｌ 3+ からなる群から選択され
る多価金属イオンの塩を含むことが特に好ましい。なお、凝集剤として金属塩を使用する
場合、その含有量は、前処理液全量に対し、２〜３０質量％であることが好ましく、３〜
２５質量％であることが特に好ましい。
【０１４０】
その他前処理液には、有機溶剤、界面活性剤、ｐＨ調整剤、消泡剤、防腐剤などを適宜
に添加することができる。それぞれ、具体的に使用できる材料は、上記水性インクジェッ
トインキの場合と同様である。
【０１４１】
なお、前処理液の静的表面張力は、本発明の水性インクジェットインキと組み合わせて
使用した際に、画像品質に優れた印刷物が得られるという観点から、２０〜４５ｍＮ／ｍ
であることが好ましく、２３〜４０ｍＮ／ｍであることがより好ましい。特に好ましくは
２５〜３７ｍＮ／ｍである。なお前処理液の静的表面張力は、水性インクジェットインキ
の静的表面張力と同様の方法で測定できる。
【０１４２】
＜インクジェット記録方法＞
本発明の水性インクジェットインキは、インクジェットヘッドから吐出して記録媒体上
に付与する記録方法に使用される。
【０１４３】
前記インクジェット記録方法におけるパス方式として、記録媒体に対しインクジェット
インキを１回だけ吐出して記録するシングルパス方式、及び、前記記録媒体の搬送方向と
直行する方向に、短尺のシャトルヘッドを往復走査させながら吐出・記録を行うシリアル
方式、のどちらを採用してもよい。ただし、シリアル方式の場合、前記インクジェットヘ
ッドの動きを加味して吐出タイミングを調整する必要があり、着弾位置のずれが生じやす
い。そのため、本発明の水性インクジェットインキを印刷する際は、シングルパス方式、
特に、固定されたインクジェットヘッドの下部に記録媒体を通過させるパス方式が好まし
く用いられる。
【０１４４】
インキを吐出する方式にも特に制限は無く、既知の方式、例えば、ピエゾ素子の振動圧
力を利用するドロップオンデマンド方式（圧力パルス方式）、インキを加熱して気泡を形
成し、生じた圧力を利用するサーマルインクジェット（バブルジェット［登録商標］）方
式等が利用できる。
【０１４５】
また、インクジェットヘッドから吐出されるインキの液滴量は、乾燥負荷の軽減効果が
大きく、また色再現性やその他の画像品質の向上という点からも、０．２〜３０ピコリッ
トルであることが好ましく、１〜２０ピコリットルであることがより好ましい。
【０１４６】
本発明の水性インクジェットインキを、インクジェット印刷方式により記録媒体上に付
与した後、前記記録媒体上のインキの乾燥機構を備えていることが好ましい。前記乾燥機
構で用いられる乾燥方法として、加熱乾燥法、熱風乾燥法、赤外線（例えば波長７００〜
２５００ｎｍの赤外線）乾燥法、マイクロ波乾燥法、ドラム乾燥法などが挙げられる。
【０１４７】
本発明では、インキ中の液体成分の突沸を防止し、色再現性や画像品質に優れた印刷物
を得る観点から、加熱乾燥法を採用する場合は乾燥温度を３５〜１００℃とすることが、
また熱風乾燥法を採用する場合は熱風温度を５０〜２５０℃とすることが、それぞれ好ま
しい。また同様の観点から、赤外線乾燥法を採用する場合は、赤外線照射に用いる赤外線
の全出力の積算値の５０％以上が、７００〜１５００ｎｍの波長領域に存在することが好
ましい。
【０１４８】
また上記乾燥方法は、単独で用いてもよいし、複数を続けて使用してもよいし、同時に
併用してもよい。例えば加熱乾燥法と熱風乾燥法を併用することで、それぞれを単独で使
用したときよりも素早く、インキを乾燥させることができる。
【０１４９】
＜記録媒体＞
本発明のインキを印刷する記録媒体は、特に限定されるものではなく、既知のものを任
意に使用できる。中でも、非浸透性基材または難浸透性基材が好適であり、特に非浸透性
基材に対して好適に使用できる。なお本明細書では、記録媒体の浸透性は、動的走査吸液
計によって測定される吸水量によって判断するものとする。具体的には、下記方法によっ
て測定される、接触時間１００ｍｓｅｃにおける純水の吸水量が、１ｇ／ｍ 2 未満であ
る記録媒体を「非浸透性基材」とし、１〜１０ｇ／ｍ 2 である記録媒体を「難浸透性基
材」とする。
【０１５０】
記録媒体の吸水量は、例えば以下の条件で測定できる。動的走査吸液計として、熊谷理
機工業社製ＫＭ５００ｗｉｎを使用し、２３℃・５０％ＲＨの条件下、１５〜２０ｃｍ角
程度にした記録媒体を用いて、以下に示す条件で、純水の転移量を測定する。
・測定方法：螺旋走査（Ｓｐｉｒａｌ  Ｍｅｔｈｏｄ）
・測定開始半径：２０ｍｍ
・測定終了半径：６０ｍｍ
・接触時間：１０〜１，０００ｍｓｅｃ
・サンプリング点数：１９（接触時間の平方根に対してほぼ等間隔になるよう測定）
・走査間隔：７ｍｍ
・回転テーブルの速度切替角度：８６．３度
・ヘッドボックス条件：幅５ｍｍ、スリット幅１ｍｍ
【０１５１】
非浸透性基材または難浸透性基材の例として、ポリ塩化ビニル、ポリエチレンテレフタ
レート（ＰＥＴ）、ポリプロピレン、ポリエチレン、ナイロン、ポリスチレン、ポリビニ
ルアルコールの様なプラスチック基材、コート紙、アート紙、キャスト紙のような塗工紙
基材、アルミニウム、鉄、ステンレス、チタンの様な金属基材、ガラス基材などが挙げら
れる。上記の基材は印刷媒体の表面が滑らかであっても、凹凸のついたものであっても良
いし、透明、半透明、不透明のいずれであっても良い。また、これらの記録媒体の２種以
上を互いに張り合わせたものでも良い。更に印字面の反対側に剥離粘着層などを設けても
良く、また印字後、印字面に粘着層などを設けても良い。また本発明のインクジェット記
録方法で使用される記録媒体の形状は、ロール状でも枚葉状でもよい。
【０１５２】
なお、本発明の水性インクジェットインキの濡れ性を向上し、画像品質や乾燥性を向上
させ、また、印刷物表面が均一化するため耐擦過性や密着性もまた向上できるため、上記
に例示した非浸透性基材または難浸透性基材に対し、コロナ処理やプラズマ処理といった
表面改質方法を施すことも好ましい。
【０１５３】
＜コーティング処理＞
本発明のインキセットを用いて作製した印刷物は、必要に応じて、印刷面をコーティン
グ処理してもよい。前記コーティング処理の具体例として、コーティング用組成物の塗工
・印刷や、ドライラミネート法、無溶剤ラミネート法、押出しラミネート法などによるラ
ミネート加工などが挙げられ、いずれかを選択してもよいし、両者を組み合わせても良い
。
【０１５４】
なお、コーティング用組成物を塗工・印刷することによって印刷物にコーティング処理
を施す場合、その塗工・印刷方法として、インクジェット印刷のように記録媒体に対して
非接触で印刷する方式と、記録媒体に対し前記コーティング用組成物を当接させて印刷す
る方式のどちらを採用してもよい。また、コーティング用組成物を記録媒体に対して非接
触で印刷する方式を選択する場合、前記コーティング用組成物として、本発明の水性イン
クジェットインキから顔料を除外した、実質的に着色剤成分を含まないインキ（クリアイ
ンキ）を使用することが好適である。
【実施例】
【０１５５】
以下、実施例及び比較例を挙げて本発明を更に具体的に説明する。なお、以下の記載に
おいて、「部」及び「％」とあるものは特に断らない限りそれぞれ「質量部」、「質量％
」を表す。
【０１５６】
＜顔料分散樹脂１の製造例＞
ガス導入管、温度計、コンデンサー、攪拌機を備えた反応容器に、ブタノール９３．４
部を仕込み、窒素ガスで置換した。反応容器内を１１０℃に加熱し、重合性単量体として
アクリル酸３０部、スチレン３５部、ラウリルメタクリレート３５部、及び、重合開始剤
としてＶ−６０１（和光純薬製）６部の混合物を２時間かけて滴下し、重合反応を行った
。滴下終了後、１１０℃で３時間反応させた後、Ｖ−６０１を０．６部添加し、更に１１
０℃で１時間反応を継続した。その後、反応系を室温まで冷却した後、ジメチルアミノエ
タノールを３９部添加して中和したのち、水を１００部添加した。その後、混合溶液を１
００℃以上に加熱してブタノールを留去したのち、水を用いて固形分が３０％になるよう
に調整することで、顔料分散樹脂１の水溶液（固形分３０％）を得た。なお、上記に記載
した方法で測定した、顔料分散樹脂１の重量平均分子量は１６，０００、酸価は２３０で
あった。
【０１５７】
＜顔料分散樹脂２の製造例＞
ガス導入管、温度計、コンデンサー、攪拌機を備えた反応容器に、メチルエチルケトン
９５部を仕込み、窒素ガスで置換した。反応容器内を８０℃に加熱し、重合性単量体とし
てスチレン７０部、アクリル酸５部、メチルメタクリレート１０部、ポリプロピレングリ
コールメタクリレート（日油社製ブレンマーＰＰ−５００）１５部、及び、重合開始剤と
してＶ−６５（和光純薬製）３．５部の混合物を３時間かけて滴下し、重合反応を行った
。滴下終了後、８０℃で１時間反応させた後、Ｖ−６５を０．７部添加し、更に８０℃で
４時間反応を継続した。その後、メチルエチルケトン２５部を加え、反応系を常温まで冷
却したのち、メチルエチルケトンを用いて固形分が３０％になるように調整することで、
顔料分散樹脂２のメチルエチルケトン溶液（固形分３０％）を得た。なお、上記に記載し
た方法で測定した、顔料分散樹脂２の重量平均分子量は２６，０００、酸価は３０であっ
た。
【０１５８】
＜顔料分散樹脂３の製造例＞
ガス導入管、温度計、コンデンサー、攪拌機を備えた反応容器に、ジエチレングリコー
ル１００部を仕込み、窒素ガスで置換した。反応容器内を１１０℃に加熱し、重合性単量
体としてアクリル酸２０部、ベンジルメタクリレート６０部、メトキシポリエチレングリ
コールメタクリレート（日油社製ブレンマーＰＭＥ−１０００）２０部、及び、重合開始
剤としてパーブチルＯ（日油社製）５部の混合物を３時間かけて滴下し、重合反応を行っ
た。滴下終了後、１１０℃で１時間反応させた後、反応系を室温まで冷却し、ジエチレン
グリコールを加えて固形分が３０％になるように調整することで、顔料分散樹脂３のジエ
チレングリコール溶液（固形分３０％）を得た。なお、上記に記載した方法で測定した、
顔料分散樹脂３の重量平均分子量は１３，０００、酸価は１５５であった。
【０１５９】
＜分散助剤１の製造例＞
特開２０１７−２１０９１号明細書の段落番号０１８０〜０１８１に記載された方法に
従い、ベンズイミダゾロン系色素誘導体である、分散助剤１を得た。
【０１６０】
＜レッド顔料分散液１の製造例＞
攪拌器を備えた混合容器に、クラリアント社製ＮＯＶＯＰＥＲＭ  ＣＡＲＭＩＮＥ  Ｈ
Ｆ４Ｃ（Ｃ．Ｉ．ピグメントレッド１８５）２０部と、顔料分散樹脂１の水性化溶液（固
形分３０％）２０部と、水６０部とを、順次投入したのち、プレミキシングを行った。そ
の後、直径０．５ｍｍのジルコニアビーズ１８００ｇを充填した、容積０．６Ｌのダイノ
ーミルを用いて本分散を行うことで、レッド顔料分散液１（顔料濃度２０％）を得た。
【０１６１】
＜レッド顔料分散液２の製造例＞
攪拌器を備えた混合容器に、クラリアント社製ＮＯＶＯＰＥＲＭ  ＣＡＲＭＩＮＥ  Ｈ
Ｆ４Ｃ（Ｃ．Ｉ．ピグメントレッド１８５）２０部と、顔料分散樹脂１の水性化溶液（固
形分３０％）２０部と、上記で製造した分散助剤１を０．８部と、水５９．２部とを、順
次投入したのち、プレミキシングを行った。その後、直径０．５ｍｍのジルコニアビーズ
１８００ｇを充填した、容積０．６Ｌのダイノーミルを用いて本分散を行うことで、レッ
ド顔料分散液２（顔料濃度２０％）を得た。
【０１６２】
＜レッド顔料分散液３の製造例＞
攪拌器を備えた混合容器に、顔料分散樹脂２のメチルエチルケトン溶液（固形分３０％
）２０部と、メチルエチルケトン８部とを投入したのち、攪拌しながら、水５０部と、ジ
メチルアミノエタノール０．３部とを更に投入し、３０分間攪拌した。次いで、クラリア
ント社製ＮＯＶＯＰＥＲＭ  ＣＡＲＭＩＮＥ  ＨＦ４Ｃ（Ｃ．Ｉ．ピグメントレッド１８
５）を２０部加え、プレミキシングを行った。その後、直径０．５ｍｍのジルコニアビー
ズ１８００ｇを充填した容積０．６Ｌのダイノーミルを用いて本分散を行った。次いで、
得られた分散液を取り出し、水を１５部加えたのち、エバポレータを用いて、メチルエチ
ルケトンを減圧留去した。その後、固形分濃度が２６％になるように調整することで、レ
ッド顔料分散液３（顔料濃度２０％）を得た。
【０１６３】
＜レッド顔料分散液４の製造例＞
クラリアント社製ＮＯＶＯＰＥＲＭ  ＣＡＲＭＩＮＥ  ＨＦ４Ｃ（Ｃ．Ｉ．ピグメント
レッド１８５）２５部と、塩化ナトリウム１２５部と、顔料分散樹脂３のジエチレングリ
コール溶液２９．部と、ジエチレングリコール４．９部とを、ステンレス製ニーダーに投
入したのち、８０℃で３時間、混練処理を行った。この混合物を、あらかじめ水７１６部
が添加された、攪拌器を備えた混合容器に投入したのち、約４０℃に加熱しながら１時間
攪拌し、スラリー混合物を得た。その後、濾過及び水洗を繰り返すことで、塩化ナトリウ
ム及びジエチレングリコールを除去し、更に減圧下で水の一部を留去し、また必要に応じ
て水を加え、固形分濃度が２７％になるように調整することで、レッド顔料分散液５（顔
料濃度２０％）を得た。
【０１６４】
＜レッド顔料分散液５の製造例＞
クラリアント社製ＮＯＶＯＰＥＲＭ  ＣＡＲＭＩＮＥ  ＨＦ４Ｃ（Ｃ．Ｉ．ピグメント
レッド１８５）２５部と、塩化ナトリウム１２５部と、東洋アドレ社製セラマー１６０８
（オレフィンマレイン酸樹脂）８．８部と、ジエチレングリコール１５．２部とを、ステ
ンレス製ニーダーに投入したのち、８０℃で３時間、混練処理を行った。この混合物を、
あらかじめ水７２６部が添加された、攪拌器を備えた混合容器に投入したのち、約４０℃
に加熱しながら１時間攪拌し、スラリー混合物を得た。その後、濾過及び水洗を繰り返す
ことで、塩化ナトリウム及びジエチレングリコールを除去し、更に減圧下で水の一部を留
去し、また必要に応じて水を加え、固形分濃度が２７％になるように調整することで、レ
ッド顔料分散液５（顔料濃度２０％）を得た。
【０１６５】
＜マゼンタ顔料分散液１〜２、バイオレット顔料分散液１の製造例、＞
以下に示す顔料を使用した以外は、上記レッド顔料分散液１と同様にして、マゼンタ顔
料分散液１〜２、及び、バイオレット顔料分散液１（いずれも顔料濃度２０％）を得た。
・マゼンタ顔料分散液１：Ｉｎｋ  Ｊｅｔ  Ｍａｇｅｎｔａ  Ｅ−Ｓ
（クラリアント社製Ｃ．Ｉ．ピグメントレッド１２２）
・マゼンタ顔料分散液２：Ｃｉｎｑｕａｓｉａ  Ｍａｇｅｎｔａ  Ｋ  ４５３５
（ＢＡＳＦ社製Ｃ．Ｉ．ピグメントレッド２０２）
・バイオレット顔料分散液１：Ｃｒｏｍｏｐｈｔａｌ  Ｖｉｏｌｅｔ  Ｌ  ５８０５
（ＢＡＳＦ社製Ｃ．Ｉ．ピグメントバイオレット２３）
【０１６６】
＜バインダー樹脂１〜８（水溶性アクリル樹脂、水溶性スチレンアクリル樹脂）の製造例
＞
ブタノールに滴下した混合物の構成（重合性単量体の種類・量、及び、Ｖ−６０１の量
）、１１０℃で３時間反応させた後に添加したＶ−６０１の量、及び、中和に使用したジ
メチルアミノエタノールの量を、表１記載のように変更した以外は、上記顔料分散樹脂１
と同様の操作によって、水溶性アクリル樹脂、または、水溶性スチレンアクリル樹脂であ
る、バインダー樹脂１〜８の水溶液（固形分３０％）を得た。
【０１６７】
【表１】
2020105310.tif 000007
【０１６８】
なお表１には、バインダー樹脂１〜８の酸価、ガラス転移温度、重量平均分子量も記載
した。また、表１に記載された重合性単量体の略称は、以下の通りである。
・Ｓｔ：スチレン
・ＭＡＡ：メタクリル酸
・ＭＭＡ：メチルメタクリレート
・ＢＡ：ブチルアクリレート
・ＳＴＭＡ：ステアリルメタクリレート
【０１６９】
＜バインダー樹脂９〜１１（スチレンアクリル樹脂微粒子）の製造例＞
ガス導入管、温度計、コンデンサー、攪拌機を備えた反応容器に、水４０部、及び、界
面活性剤としてアクアロンＫＨ−１０（第一工業製薬製）０．２部を仕込み、界面活性剤
水溶液を作成した。また別の混合容器に、重合性単量体としてブチルアクリレート６９部
、スチレン３０部、メタクリル酸１部、界面活性剤としてアクアロンＫＨ−１０を１．８
部、及び、水５１．２部を投入し、よく混合してエマルジョン前駆体を作製した。
【０１７０】
作製したエマルジョン前駆体のうちの１．５部を、界面活性剤水溶液を含む反応容器に
添加し、よく混合した。次いで、前記反応容器内を６０℃に昇温し、窒素ガスで置換した
後、過硫酸カリウム５％水溶液１部と、無水重亜硫酸ナトリウム１％水溶液０．２部とを
添加し、反応容器内を６０℃に保持したまま、重合反応を開始した。６０℃で５分間反応
させた後、上記エマルジョン前駆体の残分（１５１．５部）、過硫酸カリウム５％水溶液
９部、及び、無水重亜硫酸ナトリウム１％水溶液１．８部を、１．５時間かけて滴下し、
その後更に２時間反応を継続した。その後、反応系を３０℃まで冷却したのち、ジエチル
アミノエタノールを添加して混合溶液のｐＨを８．５とし、更に水を用いて固形分が３０
％になるように調整することで、スチレンメタクリル樹脂微粒子である、バインダー樹脂
９の水分散液（固形分３０％）を得た。
【０１７１】
また、重合性単量体を表２記載のように変更した以外は、上記バインダー樹脂９と同様
の操作によって、スチレンアクリル樹脂微粒子である、バインダー樹脂１０〜１１の水分
散液（固形分３０％）を得た。
【０１７２】
【表２】
2020105310.tif 000008
【０１７３】
なお表２には、バインダー樹脂９〜１１の酸価、ガラス転移温度も記載した。また、表
２に記載された重合性単量体の略称のうち、表１に記載されていない材料の略称は以下の
通りである。
・ＰＭＥ−４００：メトキシポリエチレングリコールメタクリレート（日油社製ブレ
ンマーＰＭＥ−４００）
【０１７４】
＜バインダー樹脂１２（スチレンアクリル樹脂微粒子）〜１３（アクリル樹脂微粒子）の
製造例＞
ガス導入管、温度計、コンデンサー、攪拌機を備えた反応容器に、トルエン２０部、重
合性単量体としてメタクリル酸７．５部、メチルメタクリレート７．５部、重合開始剤と
して２，２’−アゾビスイソブチロニトリル０．９部、及び、２−（ドデシルチオカルボ
ノチオイルチオ）−イソ酪酸３．６部を仕込み、窒素ガスで置換した。反応容器内を７５
℃に加熱し、３時間重合反応を行うことで、メタクリル酸とメチルメタクリレートとから
なる共重合体（Ａブロック）を得た。
【０１７５】
上記重合反応の終了後、反応系を室温まで冷却したのち、反応容器に、トルエン６０部
、及び、重合性単量体として、メチルメタクリレート１５部、スチレン１０部、ブチルア
クリレート４５部、ラウリルメタクリレート１５部を投入し、窒素ガスで置換した。そし
て、反応容器内を７５℃に加熱し、３時間重合反応を行うことで、前記Ａブロックに、メ
チルメタクリレート、スチレン、ブチルアクリレート、ラウリルメタクリレートからなる
共重合体（Ｂブロック）が付加したＡ−Ｂブロック重合体（バインダー樹脂１２）を得た
。
その後、反応系を常温まで冷却したのち、反応容器に、ジメチルアミノエタノールを９
．３部添加して中和したのち、水を２００部添加した。次いで、混合溶液を加熱してトル
エンを留去したのち、水を用いて固形分が３０％になるように調整することで、スチレン
（メタ）アクリル樹脂微粒子である、バインダー樹脂１２の水分散液（固形分３０％）を
得た。
【０１７６】
また、重合性単量体を表３記載のように変更した以外は、上記バインダー樹脂１２と同
様の操作によって、アクリル樹脂微粒子である、バインダー樹脂１３の水分散液（固形分
３０％）を得た。
【０１７７】
【表３】
2020105310.tif 000009
【０１７８】
なお表３には、バインダー樹脂１２〜の酸価、ガラス転移温度、重量平均分子量も記載
した。また、表３に記載された重合性単量体の略称のうち、表１〜２に記載されていない
材料の略称は以下の通りである。
・ＬＭＡ：ラウリルメタクリレート
【０１７９】
＜バインダー樹脂１４〜１６（水溶性ウレタン樹脂）の製造例＞
ガス導入管、温度計、コンデンサー、攪拌機を備えた反応容器に、重合性単量体として
ポリプロピレングリコール（分子量１，０００）４３．５部、イソホロンジイソシアネー
ト４４．５部、及び、ジブチル錫ジラウレート０．００７部を仕込み、窒素ガスで置換し
たのち、反応容器内を１００℃に加熱し、５時間重合反応を行った。反応系を６０℃程度
まで冷却した後、メチルエチルケトン１５０部、ジメチロールプロピオン酸９．０部、及
び、ネオペンチルグリコール３部を添加し、反応容器内を８０℃に加熱したのち、重合反
応を行った。その後、反応系を室温まで冷却した後、メタノール２０部を添加し、反応を
停止させた。次いで、水を添加し、更に水酸化カリウム水溶液を攪拌しながら添加し、中
和した。そして、減圧下で混合溶液を加熱してメチルエチルケトン及び未反応のメタノー
ルを留去したのち、水を用いて固形分が１０％になるように調整することで、ウレタン水
溶性樹脂である、バインダー樹脂１４の水溶液（固形分１０％）を得た。
また、重合性単量体を表４記載のように変更した以外は、上記バインダー樹脂１４と同
様の操作によって、ウレタン水溶性樹脂である、バインダー樹脂１５〜１６の水分散液（
固形分１０％）を得た。
【０１８０】
【表４】
2020105310.tif 000010
【０１８１】
なお表４には、バインダー樹脂１４〜１６の酸価、重量平均分子量も記載した。また、
表４に記載された重合性単量体の略称は、以下の通りである。
・ＰＰＧ１０００：ポリプロピレングリコール（分子量１，０００）
・ＰＴＭＧ２０００：ポリテトラメチレンエーテルグリコール（分子量２，０００）
・ＩＰＤＩ：イソホロンジイソシアネート
・ＤＭＰＡ：ジメチロールプロピオン酸
・ＮＰＧ：ネオペンチルグリコール
【０１８２】
＜バインダー樹脂１７〜１８（ウレタン樹脂微粒子）の製造例＞
ガス導入管、温度計、コンデンサー、攪拌機を備えた反応容器に、メチルエチルケトン
１５０部、及び、重合性単量体としてポリプロピレングリコール（分子量２，０００）３
４．３部、イソホロンジイソシアネート２２．７部、ヘキサメチレンジイソシアネート１
７．２部、ジメチロールプロピオン酸２３．９部を仕込み、窒素ガスで置換したのち、反
応容器内を８０℃に加熱し、６時間重合反応を行った。次いで、更にトリメチロールプロ
パン１．９部を添加し、８０℃で反応を継続した。その後、反応系を室温まで冷却した後
、水を添加し、更に水酸化カリウム水溶液を攪拌しながら添加し、中和した。そして、減
圧下で混合溶液を加熱してメチルエチルケトンを留去したのち、水を用いて固形分が２０
％になるように調整することで、ウレタン樹脂微粒子である、バインダー樹脂１７の水分
散液（固形分２０％）を得た。
また、重合性単量体を表５記載のように変更した以外は、上記バインダー樹脂１７と同
様の操作によって、ウレタン樹脂微粒子である、バインダー樹脂１８の水分散液（固形分
１０％）を得た。
【０１８３】
【表５】
2020105310.tif 000011
【０１８４】
なお表５には、バインダー樹脂１７〜１８の酸価も記載した。また、表５に記載された
重合性単量体の略称のうち、表４に記載されていない材料の略称は以下の通りである。
・ＰＰＧ２０００：ポリプロピレングリコール（分子量２，０００）
・ＰＣ（ＨＤ）２０００：１，６−ヘキサンジオールを主骨格としたポリカーボネー
トジオール（分子量２，０００）
・ＨＤＩ：ヘキサメチレンジイソシアネート
・ＴＭＰ：トリメチロールプロパン
【０１８５】
＜バインダー樹脂１９（ウレタン・アクリル複合樹脂微粒子）、２０〜２１（オレフィン
樹脂微粒子）＞
以下に記載したインキの製造例において、上記バインダー樹脂１〜１８に加えて、市販
品である、下記ウレタン・アクリル複合樹脂微粒子、及び、下記オレフィン樹脂微粒子を
、バインダー樹脂１９〜２１として使用した。
・バインダー樹脂１９：ユリアーノＷ６００（荒川化学工業社製ウレタン・アクリル
複合樹脂微粒子、固形分３５％（イソプロピルアルコール５％含有）、酸価２０
ｍｇＫＯＨ／ｇ、ガラス転移温度−５５℃）
・バインダー樹脂２０：アウローレンＡＥ−３０１（日本製紙社製、固形分３０％、
酸価２５ｍｇＫＯＨ／ｇ、融点７０℃）
・バインダー樹脂２１：ＺＥ−１２２４（星光ＰＭＣ社製、固形分３０％、酸価５０
ｍｇＫＯＨ／ｇ、融点７０℃）
【０１８６】
＜水性インクジェットインキ１〜８４の製造例＞
下記記載の材料をディスパーで攪拌を行いながら混合容器へ順次投入し、十分に均一に
なるまで攪拌した。その後、孔径１μｍのメンブランフィルターで濾過を行い、水性イン
クジェットインキ１を得た：
・レッド顔料分散液１（顔料濃度２０％）                ７．５部
・バインダー樹脂１の水溶液（固形分３０％）          １６．７部
・１，２−プロパンジオール                              １５部
・サーフィノール４２０                                    １部
・プロキセルＧＸＬ                                  ０．０５部
・イオン交換水                                    ５９．７５部
【０１８７】
また、下記表６に記載の材料を使用する以外は水性インクジェットインキ１と同様の方
法により、水性インクジェットインキ２〜８４を得た。
【０１８８】
【表６】
2020105310.tif 000012
【０１８９】
【表６】
2020105310.tif 000013
【０１９０】
【表６】
2020105310.tif 000014
【０１９１】
【表６】
2020105310.tif 000015
【０１９２】
なお、表６に記載された材料は以下の通りである
（水溶性有機溶剤）
・ＩＰＡ：イソプロピルアルコール（沸点：８３℃）
・ＭＦＧ：プロピレングリコールモノメチルエーテル（沸点：１２０℃）
・１，２−ＰＤ：１，２−プロパンジオール（沸点：１８８℃）
・１，２−ＢＤ：１，２−ブタンジオール（沸点：１９２℃）
・１，２−ＨＤ：１，２−ヘキサンジオール（沸点：２２３℃）
・ｉＰＤＧ：ジエチレングリコールモノイソプロピルエーテル（沸点：２０７℃）
・ＤＭＰＡ：Ｎ，Ｎ−ジメチル−β−メトキシプロピオンアミド（沸点：２１５℃）
・ＤＭＴＧ：トリエチレングリコールジメチルエーテル（沸点：２１６℃）
・ＢＤＧ：ジエチレングリコールモノブチルエーテル（沸点：２３１℃）
・ＤＥＧ：ジエチレングリコール（沸点：２４４℃）
・２−ＰＹ：２−ピロリドン（沸点：２４５℃）
・ＧＹ：グリセリン（沸点：２９０℃）
（界面活性剤）
・Ｓ．１０４：サーフィノール１０４（日信化学工業社製アセチレンジオール系界面
活性剤、ＨＬＢ値：３．０）
・Ｓ．４４０：サーフィノール４２０（日信化学工業社製アセチレンジオール系界面
活性剤、ＨＬＢ値：４．０）
・Ｓ．４６５：サーフィノール４６５（日信化学工業社製アセチレンジオール系界面
活性剤、ＨＬＢ値：１３．２）
・ＴＷ２８０：ＴＥＧＯ  Ｗｅｔ  ２８０（エボニック社製シロキサン系界面活性剤
、ＨＬＢ値：３．５）
・ＴＧ４３２：ＴＥＧＯ  Ｇｌｉｄｅ  ４３２（エボニック社製シロキサン系界面活
性剤、ＨＬＢ値：７．５）
・ＢＹＫ３４７：ＢＹＫ−３４７（ビックケミー社製シロキサン系界面活性剤、ＨＬ
Ｂ値：８．６）
・ＴＧ４４０：ＴＥＧＯ  Ｇｌｉｄｅ  ４４０（エボニック社製シロキサン系界面活
性剤、ＨＬＢ値：１３．５）
・Ｓ−２０２：ノニオンＳ−２０２（日油社製ポリオキシアルキレン系界面活性剤、
上記一般式（１）において、Ｒがセチル基、ｍが１０、ｎが０である化合物、Ｈ
ＬＢ値：４．９）
・Ｐ−２１０：ノニオンＰ−２１０（日油社製ポリオキシアルキレン系界面活性剤、
上記一般式（１）において、Ｒがステアリル基、ｍが２、ｎが０である化合物、
ＨＬＢ値：１２．９）
・Ｅ７５０：エマレックス７５０（日本エマルジョン社製ポリオキシアルキレン系界
面活性剤、上記一般式（１）において、Ｒがラウリル基、ｍが５０、ｎが０であ
る化合物、ＨＬＢ値：１５．６）
（ｐＨ調整剤）
・２８％ＮＨ 3 ：２８％アンモニア水（アンモニアのｐＫａ値：９．３）
・ＤＭＡＥ：ジメチルアミノエタノール（ｐＫａ値：９．９、沸点：１３３℃）
・ＣＨＡ：シクロヘキシルアミン（ｐＫａ値：１０．６、沸点：１３４℃）
（その他）
・プロキセルＧＸＬ：アーチケミカルズ社製１，２−ベンゾイソチアゾール−３−オ
ン溶液（防腐剤）
【０１９３】
［実施例１〜７７（インクジェットインキ１〜７７）、比較例１〜７（インクジェットイ
ンキ７８〜８４）］
上記で製造した水性インクジェットインキ１〜８４について、以下に示す評価１〜５を
実施した。評価結果は表７に示すとおりであった。
【０１９４】
【表７】
2020105310.tif 000016
【０１９５】
＜評価１：分散安定性の評価＞
上記で製造した水性インクジェットインキ１〜８４の平均二次粒子径（Ｄ５０）を、マ
イクロトラック・ベル社製マイクロトラックＵＰＡＥＸ−１５０を用い、２５℃下で測定
した。このインキを７０℃の恒温機に保存し、所定期間経時促進させた後、再度２５℃下
でＤ５０を測定し、経時前後での変化を確認することで、分散安定性を評価した。評価基
準は下記のとおりとし、評価基準値２〜３を実用可能領域とした。
３：２週間保存後の粘度変化率が±５％未満であった
２：１週間保存後の粘度変化率が±５％未満であったが、２週間保存後の粘度変化率
が±５％以上であった
１：１週間保存後の粘度変化率が±５％以上であった
【０１９６】
＜評価２：吐出安定性（待機吐出性）の評価＞
記録媒体を搬送できるコンベヤの上部にインクジェットヘッドＫＪ４Ｂ−ＱＡ（京セラ
社製、設計解像度６００ｄｐｉ）を設置し、上記で製造した水性インクジェットインキ１
〜８４をそれぞれ充填した。ノズルチェックパターンを印刷し、ノズル抜けがないことを
確認したのち、２５℃の環境下で所定時間待機させた。その後、再度ノズルチェックパタ
ーンを印刷しノズル抜け本数をカウントすることで、吐出安定性（待機吐出性）を評価し
た。評価基準は下記のとおりとし、評価基準値２〜４を実用可能領域とした。
４：３時間待機させた後であっても、ノズル抜けが全くなかった
３：２時間待機させた後であってもノズル抜けが全くなかったが、３時間待機させた
後に、ノズル抜けが１本以上発生していた
２：１時間待機させた後であってもノズル抜けが全くなかったが、２時間待機させた
後に、ノズル抜けが１本以上発生していた
１：１時間待機させた後に、ノズル抜けが１本以上発生していた
【０１９７】
＜評価３：乾燥性の評価＞
評価２で使用したインクジェット印刷装置に、上記で製造した水性インクジェットイン
キ１〜８４をそれぞれ充填した後、ドロップボリューム１２ｐＬで、三井化学東セロ社製
ＯＰＵ−１（２軸延伸ポリプロピレンフィルム、厚さ２０μｍ）上にベタ画像（印字率１
００％）を印刷し、１０秒以内に印刷物を５０℃エアオーブンに投入した。そして、所定
時間ごとに印刷物を取り出し、表面を指で擦ってインキが取れるかどうかを目視観察する
ことで、乾燥性を評価した。評価基準は以下の通りとし、評価基準値２〜４を実用可能領
域とした。
４：乾燥時間３０秒後に印刷物を指で擦っても、印刷面のインキが取れなかった
３：乾燥時間３０秒後に印刷物を指で擦ると印刷面のインキが取れたが、４５秒後に
擦っても印刷面のインキは取れなかった
２：乾燥時間４５秒後に印刷物を指で擦ると印刷面のインキが取れたが、１分後に擦
っても印刷面のインキは取れなかった
１：乾燥時間１分後でも乾燥せず、印刷物を指で擦ると印刷面のインキが取れた
【０１９８】
＜評価４：耐擦過性の評価＞
評価２で使用したインクジェット印刷装置に、上記で製造した水性インクジェットイン
キ１〜８４をそれぞれ充填した後、ドロップボリューム１２ｐＬで、王子製紙社製ＯＫト
ップコート＋（コート紙、坪量１０４．７ｇ／ｍ 2 ）上にベタ画像（印字率１００％）
を印刷し、１０秒以内に印刷物を７０℃エアオーブンに投入した。１分間乾燥させた後に
印刷物をオーブンから取り出し、試験用白綿布（カナキン３号）で２００ｇの加重をかけ
ながら所定回数擦り、インキが取れるかどうかを目視観察することで、耐擦過性を評価し
た。評価基準は以下の通りとし、評価基準値２〜３を実用可能領域とした
３：２０回擦っても、印刷面の傷やインキの剥がれは見られなかった
２：１０回擦っても、印刷面の傷やインキの剥がれは見られなかったが、２０回擦る
と、印刷面の傷やインキの剥がれが見られた
１：１０回擦ったところで、印刷面の傷やインキの剥がれが見られた
【０１９９】
＜評価５：画像品質（コート紙）の評価＞
評価２で使用したインクジェット印刷装置に、上記で製造した水性インクジェットイン
キ１〜８４をそれぞれ充填した後、ドロップボリューム１２ｐＬで、王子製紙社製ＯＫト
ップコート＋（コート紙、坪量１０４．７ｇ／ｍ 2 ）上に、印字率１０〜８０％の間で
、１０％ごとに印字率を変えた階調パッチ画像を印刷し、１０秒以内に印刷物を７０℃エ
アオーブンに投入した。１分間乾燥させた後に印刷物をオーブンから取り出し、濃淡ムラ
の有無を目視観察することで、コート紙に対する画像品質の評価を行った。評価基準は以
下の通りとし、評価基準値２〜４を実用可能領域とした
４：いずれの印字率においても濃淡ムラが見られなかった
３：印字率７０％以下では濃淡ムラが見られなかった
２：印字率６０％以下では濃淡ムラが見られなかった
１：印字率６０％において明らかに濃淡ムラが見られた
【０２００】
評価の結果、酸価が１〜８０ｍｇＫＯＨ／ｇであるバインダー樹脂と、界面活性剤と、
水溶性有機溶剤とを含み、更に、沸点が２４０℃以上である水溶性有機溶剤の含有量が８
質量％以下である水性インクジェットインキ１〜７７では、分散安定性、吐出安定性、乾
燥性、印刷物の耐擦過性、及び、画像品質の全てにおいて、実用可能な品質を有している
ことが確認された。
【０２０１】
また、使用する界面活性剤の種類を変えて評価を行った水性インクジェットインキ３５
〜４３、４８〜５２のうち、前記界面活性剤としてシロキサン系界面活性剤を含む２種類
以上を併用し、かつ、前記２種類以上の界面活性剤のうち１種のＨＬＢ値が０〜５、もう
１種のＨＬＢ値が６〜１８である、水性インクジェットインキ５０、５２は、吐出安定性
が４レベル、コート紙に対する画像品質が３レベルであり、前記界面活性剤を単独で使用
した場合と比較して、特段に優れることが確認された。
【０２０２】
水性インクジェットインキ７０〜７４は、水溶性有機溶剤やｐＨ調整剤として、含窒素
化合物を使用した例である。評価の結果、塩基性化合物を使用しなかった水性インクジェ
ットインキ６１と比較して、水性インクジェットインキ７２〜７４では、分散安定性や吐
出安定性が悪化することが判明した。これらの水性インクジェットインキでは、鎖状アミ
ド系溶剤であるＮ，Ｎ−ジメチル−β−メトキシプロピオンアミド、環状アミド系溶剤で
ある２−ピロリドン、または、ｐＫａ値が１０以上であるシクロヘキシルアミンを使用し
ており、詳細な理由は不明ながら、これらの含窒素化合物の配合量を減らすことで、本発
明の効果が好適に発現できることが確認された。
【０２０３】
上記に対して、酸価が０ｍｇＫＯＨ／ｇであるバインダー樹脂を使用した水性インクジ
ェットインキ７９（比較例２）では、吐出安定性に劣ることが、また、酸価が８０ｍｇＫ
ＯＨ／ｇよりも大きいバインダー樹脂を使用した水性インクジェットインキ７８、８０（
比較例１、３）では、分散安定性に劣ることが、それぞれ確認された。バインダー樹脂の
酸価が小さすぎる場合、界面活性剤を併用したとしても、インクジェットヘッドのノズル
面の閉塞を防ぐことができず、逆に酸価が大きすぎる場合は、前記バインダー樹脂中の酸
基が、Ｃ．Ｉ．ピグメントレッド１８５や顔料分散樹脂と相互作用を起こし、分散状態が
破壊されると考えられる。
【０２０４】
一方で、水性インクジェットインキ８１（比較例４）のようにバインダー樹脂を使用し
なかった場合は、分散安定性や吐出安定性は良化するものの、耐擦過性や画像品質に著し
く劣った印刷物となってしまう。また、水性インクジェットインキ８２（比較例５）のよ
うに界面活性剤を使用しなかった場合は、インキ中でのバインダー樹脂（ａ−１）の成膜
抑制ができず、吐出安定性に劣ったインキとなってしまうと考えられる。更に、沸点が２
４０℃以上である、ジエチレングリコールやグリセリンの含有量を１０質量％とした水性
インクジェットインキ８３、８４（比較例６、７）では、乾燥性及び耐擦過性の悪化が確
認された。高沸点溶剤が印刷後の印刷物中に長期間残留し、乾燥性や耐擦過性の悪化につ
ながったと考えられる。
【０２０５】
［実施例７８〜１５０、比較例８〜１１］
上記で説明したように、プラスチック基材を始めとした非浸透性基材に対して使用する
場合、ガラス転移温度が４５℃以下であるバインダー樹脂（ａ−１）を含むことが好適で
ある。そこで、前記条件を満たすバインダー樹脂を含む水性インキ（ただし８１は比較例
であり、バインダー樹脂は入っていない）のうち、水性インクジェットインキ１〜６、１
１〜７７、８１〜８４については、以下に示す評価６〜７も行い、非浸透性基材に対する
画像品質や密着性を評価した。なお結果は、表８に示すとおりであった。
【０２０６】
【表８】
2020105310.tif 000017
【０２０７】
＜評価６：画像品質（フィルム）の評価＞
記録媒体として三井化学東セロ社製ＯＰＵ−１（２軸延伸ポリプロピレンフィルム、厚
さ２０μｍ）を使用した以外は、上記評価５と同様の方法及び評価基準にて、フィルムに
対する画像品質の評価を行った。
【０２０８】
＜評価７：密着性の評価＞
評価２で使用したインクジェット印刷装置に、上記で製造した水性インクジェットイン
キ１〜６、１１〜７７、８１〜８４をそれぞれ充填した後、ドロップボリューム１２ｐＬ
で、三井化学東セロ社製ＯＰＵ−１（２軸延伸ポリプロピレンフィルム、厚さ２０μｍ）
上にベタ画像（印字率１００％）を印刷し、１０秒以内に印刷物を７０℃エアオーブンに
投入した。１分間乾燥させた後に印刷物をオーブンから取り出し、前記印刷物の表面にニ
チバン社製セロハンテープ（幅１８ｍｍ）を指の腹でしっかりと貼りつけた。そして、セ
ロハンテープの先端を持ち、４５度の角度を保ちながら瞬間的に引張り剥がした後、印刷
物の表面を目視で観察することで、密着性の評価を行った。評価基準は下記のとおりとし
、評価基準値２〜４を実用可能領域とした。
４：セロハンテープを貼りつけた面積に対して剥離した面積の割合が１０％未満であ
った
３：セロハンテープを貼りつけた面積に対して剥離した面積の割合が１０％以上２０
％未満であった
２：セロハンテープを貼りつけた面積に対して剥離した面積の割合が２０％以上３０
％未満であった
１：セロハンテープの密着面に対する剥離面積が３０％以上であった
【０２０９】
評価の結果、水性インクジェットインキ１〜６、１１〜７７（実施例７８〜１５０）は
いずれも、ポリプロピレンフィルムに対する画像品質や密着性に優れることが確認された
。中でも、バインダー樹脂（Ａ）の種類を変えて評価を行った、水性インクジェットイン
キ２、１１〜２３のうち、ウレタン樹脂、ウレタン・アクリル複合樹脂、または、オレフ
ィン樹脂を使用した、水性インクジェットインキ１７〜２３では、前記フィルムに対する
画像品質の評価基準値が３、密着性の評価基準値が３〜４と、他の樹脂を使用したインキ
と比べて、特に優れる品質を有することが確認された。
【０２１０】
一方、水性インクジェットインキ８１〜８４（比較例８〜１１）は、前記フィルムに対
する画像品質の評価基準値が１と、実用上問題があるレベルであることが確認された。以
上の結果は、本発明の構成を有する水性インクジェットインキ、特に、上記から選択され
るバインダー樹脂を含む水性インクジェットインキが、ポリプロピレンフィルム等の非浸
透性基材に対する画像品質や密着性にも優れることを示すものである。